(57)【要約】      （修正有）【課題】たとえば、蛍光もしくは燐光ＯＬＥＤ等のエレクトロルミッセンス素子での使用に適し、特に、正孔輸送もしくは励起子ブロック層中で正孔輸送材料および/または正孔注入材料として、または発光層中でマトリックス材料として使用することができるエレクトロルミッセンス素子と化合物の提供。【解決手段】ある種のフルオレン、その化合物の電子素子での使用と少なくとも一つのこれらの化合物を含む電子素子、さらに、その化合物の製造方法と一以上のその化合物を含む調合物と組成物に関する。【選択図】なし【特許請求の範囲】
【請求項１】
一般式（１）の化合物；
【化１】
2020125295.tif 000106
以下が、使用する記号と添え字に適用される：
Ｒ１は、出現毎に同一であるか異なり、Ｈ、Ｄ、Ｆ、Ｃｌ、Ｂｒ、Ｉ、Ｃ（=Ｏ）Ｒ４、ＣＮ、Ｓｉ（Ｒ４）３、ＮＯ２、Ｐ（=Ｏ）（Ｒ４）２、Ｓ（=Ｏ）Ｒ４、Ｓ（=Ｏ）２Ｒ４、１〜２０個のＣ原子を有する直鎖アルキル、アルコキシもしくはチオアルキル基、３〜２０個のＣ原子を有する分岐あるいは環状アルキル、アルコキシもしくはチオアルキル基、２〜２０個のＣ原子を有するアルケニルもしくはアルキニル基（上記言及した基は、夫々１以上の基Ｒ４により置換されてよく、上記言及した基中の１以上のＣＨ２基は、-Ｒ４Ｃ=ＣＲ４-、-Ｃ≡Ｃ-、Ｓｉ（Ｒ４）２、Ｃ=Ｏ、Ｃ=Ｓ、Ｃ=ＮＲ４、-Ｃ（=Ｏ）Ｏ-、-Ｃ（=Ｏ）ＮＲ４-、Ｐ（=Ｏ）（Ｒ４）、-Ｏ-、-Ｓ-、ＳＯもしくはＳＯ２で置き代えられてよく、ここで、上記言及した基中の１以上のＨ原子は、Ｄ、Ｆ、Ｃｌ、Ｂｒ、Ｉ、ＣＮもしくはＮＯ２で置き代えられてよい。）または、各場合に１以上の基Ｒ４により置換されてよい６〜３０個の芳香族環原子を有する芳香族もしくは複素環式芳香族環構造、または、１以上の基Ｒ４により置換されてよい５〜６０個の芳香族環原子を有するアリールオキシ基、または、各場合に１以上の基Ｒ４により置換されてよい５〜６０個の芳香族環原子を有するアラルキル基であり；ここで、２個の基Ｒ１は、たがいに結合してよくかつ環を形成し、その結果、フルオレンの9位でスピロ化合物を形成してよいが、ここで、スピロビフルオレンは除外され；
Ｒ２、Ｒ３は、出現毎に同一であるか異なり、好ましくは、同一であり、Ｈ、Ｄ、Ｆ、Ｃｌ、Ｂｒ、Ｉ、Ｃ（=Ｏ）Ｒ４、ＣＮ、Ｓｉ（Ｒ４）３、ＮＯ２、Ｐ（=Ｏ）（Ｒ４）２、Ｓ（=Ｏ）Ｒ４、Ｓ（=Ｏ）２Ｒ４、Ｎ（Ｒ４）２、１〜２０個のＣ原子を有する直鎖アルキル、アルコキシもしくはチオアルキル基、３〜２０個のＣ原子を有する分岐あるいは環状アルキル、アルコキシもしくはチオアルキル基、２〜２０個のＣ原子を有するアルケニルもしくはアルキニル基（上記言及した基は、夫々１以上の基Ｒ４により置換されてよく、上記言及した基中の１以上のＣＨ２基は、-Ｒ４Ｃ=ＣＲ４-、-Ｃ≡Ｃ-、Ｓｉ（Ｒ４）２、Ｃ=Ｏ、Ｃ=Ｓ、Ｃ=ＮＲ４、-Ｃ（=Ｏ）Ｏ-、-Ｃ（=Ｏ）ＮＲ４-、Ｐ（=Ｏ）（Ｒ４）、-Ｏ-、-Ｓ-、ＳＯもしくはＳＯ２で置き代えられてよく、ここで、上記言及した基中の１以上のＨ原子は、Ｄ、Ｆ、Ｃｌ、Ｂｒ、Ｉ、ＣＮもしくはＮＯ２で置き代えられてよい。）または、各場合に、１以上の基Ｒ４により置換されてよい６〜３０個の芳香族環原子を有する芳香族もしくは複素環式芳香族環構造、または、１以上の基Ｒ４により置換されてよい５〜６０個の芳香族環原子を有するアリールオキシ基、または、各場合に１以上の基Ｒ４により置換されてよい５〜６０個の芳香族環原子を有するアラルキル基であり；ここで、２個以上の基Ｒ２または２個以上の基Ｒ３は、たがいに結合してよくかつ環を形成してよく；
Ｒ４は、出現毎に同一であるか異なり、Ｈ、Ｄ、Ｆ、Ｃｌ、Ｂｒ、Ｉ、Ｃ（=Ｏ）Ｒ５、ＣＮ、Ｓｉ（Ｒ５）３、ＮＯ２、Ｐ（=Ｏ）（Ｒ５）２、Ｓ（=Ｏ）Ｒ５、Ｓ（=Ｏ）２Ｒ５、Ｎ（Ｒ５）２、１〜２０個のＣ原子を有する直鎖アルキル、アルコキシもしくはチオアルキル基、３〜２０個のＣ原子を有する分岐あるいは環状アルキル、アルコキシもしくはチオアルキル基、２〜２０個のＣ原子を有するアルケニルもしくはアルキニル基（上記言及した基は、夫々１以上の基Ｒ５により置換されてよく、上記言及した基中の１以上のＣＨ２基は、-Ｒ５Ｃ=ＣＲ５-、-Ｃ≡Ｃ-、Ｓｉ（Ｒ５）２、Ｃ=Ｏ、Ｃ=Ｓ、Ｃ=ＮＲ５、-Ｃ（=Ｏ）Ｏ-、-Ｃ（=Ｏ）ＮＲ５-、Ｐ（=Ｏ）（Ｒ５）、-Ｏ-、-Ｓ-、ＳＯもしくはＳＯ２で置き代えられてよく、ここで、上記言及した基中の１以上のＨ原子は、Ｄ、Ｆ、Ｃｌ、Ｂｒ、Ｉ、ＣＮもしくはＮＯ２で置き代えられてよい。）または、各場合に、１以上の基Ｒ５により置換されてよい５〜３０個の芳香族環原子を有する芳香族もしくは複素環式芳香族環構造または、１以上の基Ｒ５により置換されてよい５〜３０個の芳香族環原子を有するアリールオキシもしくはヘテロアリールオキシ基であり；
Ｒ５は、Ｈ、Ｄ、Ｆ、１〜２０個のＣ原子を有する脂肪族炭化水素基、５〜３０個のＣ原子を有する芳香族もしくは複素環式芳香族環構造であって、さらに、１以上のＨ原子は、ＤもしくはＦで置き代えられてよく；ここで、２個以上の隣接する置換基Ｒ５は、たがいにモノもしくはポリ環式の脂肪族環構造を互いに形成してよく；
ｐ、ｑ、ｒは、０または１であり、ここで、ｐ＋ｑ＋ｒ＝１、好ましくは、ｐ＝１またはｒ＝１、非常に、好ましくは、ｐ＝１であり；
Ｚａ０、Ｚｂ０、Ｚｃ０は、出現毎に同一であるか異なり、Ｒ３であり；
Ｚａ１、Ｚｂ１、Ｚｃ１は、以下であり；
【化２】
2020125295.tif 000107
Ｂ’は、単結合、それぞれ、１以上の基Ｒ４により置換されてよい６〜３０個の環原子を有するアリール基または５〜３０個の環原子を有する単環式あるいは二環式のヘテロアリール基でありで、Ｂ’が、単結合であるならば、窒素原子は、直接フルオレンに結合し；
Ａｒ１、Ａｒ２は、出現毎に同一であるか異なり、１０〜６０個の芳香族環原子を有する芳香族もしくは複素環式芳香族基であり、同一であるか互いに異なる１以上の基Ｒ６により置換されてよく、ここで、二個の基Ａｒ１またはＡｒ２は、それぞれ少なくとも二個以上の芳香族もしくは複素環式芳香族環を含み、
Ａｒ１中もしくはＡｒ２中の二個の芳香族もしくは複素環式芳香族環は、縮合してよいが、好ましくは、非縮合型であり；
および、Ａｒ１中の芳香族もしくは複素環式芳香族環の二個は、二価の基-Ｏ-、-Ｓ-もしくは-Ｓｉ（Ｒ６）２-によりブリッッジされてよく、ここで、-Ｏ-もしくは-Ｓｉ（Ｒ６）２-を介する架橋が好ましく、または、Ａｒ２中の芳香族もしくは複素環式芳香族環の二個は、二価の基-Ｏ-、-Ｓ-もしくは-Ｓｉ（Ｒ６）２-によりブリッジされてよく、ここで、-Ｏ-もしくは-Ｓｉ（Ｒ６）２-を介する架橋が好ましく、ここで、非架橋環が非常に好ましく
および、ここで、Ａｒ１からの芳香族もしくは複素環式芳香族環は、二価基-Ｏ-、-Ｓ-もしくは-Ｓｉ（Ｒ６）２-、-ＮＲ６２-もしくは-Ｃ（Ｒ６）２-により、Ａｒ２からの芳香族もしくは複素環式芳香族環にブリッジしてよく、ここで、非架橋基Ａｒ１およびＡｒ２が好ましく；
Ｒ６は、出現毎に同一であるか異なり、Ｈ、Ｄ、Ｆ、Ｃｌ、Ｂｒ、Ｉ、Ｃ（=Ｏ）Ｒ５、ＣＮ、Ｓｉ（Ｒ５）３、ＮＯ２、Ｐ（=Ｏ）（Ｒ５）２、Ｓ（=Ｏ）Ｒ５、Ｓ（=Ｏ）２Ｒ５、１〜２０個のＣ原子を有する直鎖アルキル、アルコキシもしくはチオアルキル基、３〜２０個のＣ原子を有する分岐あるいは環状アルキル、アルコキシもしくはチオアルキル基、２〜２０個のＣ原子を有するアルケニルもしくはアルキニル基（上記言及した基は、夫々１以上の基Ｒ５により置換されてよく、上記言及した基中の１以上のＣＨ２基は、-Ｒ５Ｃ=ＣＲ５-、-Ｃ≡Ｃ-、Ｓｉ（Ｒ５）２、Ｃ=Ｏ、Ｃ=Ｓ、Ｃ=ＮＲ５、-Ｃ（=Ｏ）Ｏ-、-Ｃ（=Ｏ）ＮＲ５-、Ｐ（=Ｏ）（Ｒ５）、-Ｏ-、-Ｓ-、ＳＯもしくはＳＯ２で置き代えられてよく、ここで、上記言及した基中の１以上のＨ原子は、Ｄ、Ｆ、Ｃｌ、Ｂｒ、Ｉ、ＣＮもしくはＮＯ２で置き代えられてよい。）または、各場合に、１以上の基Ｒ５により置換されてよい５〜３０個の芳香族環原子を有する芳香族もしくは複素環式芳香族環構造、または、１以上の基Ｒ５により置換されてよい５〜３０個の芳香族環原子を有するアリールオキシもしくはヘテロアリールオキシ基であり；
ただし、式（１）の化合物中のＺａ１、Ｚｂ１およびＺｃ１は、フルオレンまたはカルバゾール基を含まず；
および、ただし、式（１）の化合物は、１０個を超える環原子を有する縮合芳香族もしくは複素環式芳香族環構造を含まず、ここで、式（１）の化合物は、縮合芳香族もしくは複素環式芳香族環構造を含まないことが好ましい。
【請求項２】
一般式（１ａ）を有することを特徴とする、請求項１記載の化合物：
【化３】
2020125295.tif 000108
式中、請求項１からの定義が、使用される記号に適用される。
【請求項３】
一般式（２）を有することを特徴とする、請求項１記載の化合物：
【化４】
2020125295.tif 000109
式中、請求項１からの定義が、使用される記号に適用される。
【請求項４】
一般式（３）を有することを特徴とする、請求項１〜３何れか１項記載の化合物：
【化５】
2020125295.tif 000110
式中、請求項１からの定義が、使用される記号に適用される。
【請求項５】
一般式（４）を有することを特徴とする、請求項１〜３何れか１項記載の化合物：
【化６】
2020125295.tif 000111
式中、請求項１からの定義が、使用される記号に適用される。
【請求項６】
一般式（５）を有することを特徴とする、請求項１〜３何れか１項記載の化合物：
【化７】
2020125295.tif 000112
式中、請求項１からの定義が、使用される記号に適用される。
【請求項７】
二個の基Ｒ１は、同一であることを特徴とする、請求項１〜６何れか１項記載の化合物。
【請求項８】
Ｂ’は、単結合、または、１以上の基Ｒ４により置換されてよい、フェニレン、ビフェニレン、テルフェニレン、ナフチレン、ピリジニレン、ピリミジニレン、ピラジニレン、ピリダジニレン、トリアジニレン、ジベンゾフラニレンもしくはジベンゾチオフェニレン基であることを特徴とする、請求項１〜７何れか１項記載の化合物。
【請求項９】
Ｂ’は、単結合、または、１以上の基Ｒ４により置換されてよい、フェニレン、ビフェニレン、テルフェニレン、ナフチレン、ジベンゾフラニレンもしくはジベンゾチオフェニレン基であることを特徴とする、請求項１〜８何れか１項記載の化合物。
【請求項１０】
Ｂ’は、単結合であることを特徴とする、請求項１〜９何れか１項記載の化合物。
【請求項１１】
Ａｒ１およびＡｒ２は、出現毎に同一であるか異なり、フェニル-ピリジル、フェニル-ナフチル、ビフェニル、テルフェニルもしくはクアテルフェニルから選ばれ、同一であるか互いに異なる１以上の基Ｒ６により置換されてよく、Ａｒ１中の芳香族もしくは複素環式芳香族環の二個は、二価の基-Ｏ-、-Ｓ-もしくは-Ｓｉ（Ｒ６）２-によりブリッッジされてよく、Ａｒ２中の芳香族もしくは複素環式芳香族環の二個は、二価の基、-Ｏ-、-Ｓ-もしくは-Ｓｉ（Ｒ６）２-によりブリッッジされてよく、ここで、非架橋環が好ましく、ここで、Ａｒ１からの芳香族もしくは複素環式芳香族環は、二価の基-Ｏ-、-Ｓ-、-Ｓｉ（Ｒ６）２-、ＮＲ６もしくは-Ｃ（Ｒ６）２によりＡｒ２からの芳香族もしくは複素環式芳香族環にブリッジしてよく、ここで、非架橋基Ａｒ１およびＡｒ２が好ましいことを特徴とする、請求項１〜１０何れか１項記載の化合物。
【請求項１２】
モノアミン化合物であることを特徴とする、請求項１〜１１何れか１項記載の化合物。
【請求項１３】
Ａｒ２-ＮＨ-Ａｒ１をもつ脱離基を含むフルオレン誘導体の反応による一段階ブッフバルトカップリングによる、請求項１〜１２何れか１項記載の化合物の製造方法。
【請求項１４】
（１）Ａｒ２-ＮＨ２および（２）ＮＨ２-Ａｒ１をもつ脱離基を含むフルオレン誘導体の段階的反応による二段階ブッフバルトカップリングによる、請求項１〜１２何れか１項記載の化合物の製造方法。
【請求項１５】
化合物がベンゾクロメン-6-オンから調製されることを特徴とする、請求項１〜１２何れか１項記載の化合物の製造方法。
【請求項１６】
以下の工程を含む、請求項１５記載の方法：
ａ）ベンゾクロメン-6-オン上への有機金属化合物の付加、および引き続きｂ）酸触媒環化による4-ヒドロキシフルオレン誘導体の取得、および引き続きｃ）フルオレンの4-位のヒドロキ基の脱離基への変換、および引き続き
ｄ）フルオレンの所望の化合物への変換。
【請求項１７】
ポリマー、オリゴマーもしくはデンドリマーへの結合が、Ｒ１〜Ｒ６により置換された式（１）の化合物の任意の所望の位置に位置してよい、請求項１〜１２何れか１項記載の一以上の化合物を含む、オリゴマー、ポリマーまたはデンドリマー。
【請求項１８】
請求項１〜１２何れか１項記載の一以上の化合物または請求項１７記載の一以上のポリマー、オリゴマーもしくはデンドリマーと蛍光エミッター、燐光エミッター、ホスト材料、マトリックス材料、電子輸送材料、電子注入材料、正孔伝導材料、正孔注入材料、電子ブロック材料および正孔ブロック材料より成る群から選ばれる少なくとも一つのさらなる有機機能性材料とを含む組成物。
【請求項１９】
請求項１〜１２何れか１項記載の少なくとも一つの化合物または請求項１７記載の少なくとも一つのポリマー、オリゴマーもしくはデンドリマーまたは請求項１８記載の少なくとも一つの組成物と少なくとも一つの溶媒を含む調合物。
【請求項２０】
請求項１〜１２何れか１項記載の少なくとも一つの化合物または請求項１７記載の少なくとも一つのポリマー、オリゴマーもしくはデンドリマーまたは請求項１８記載の少なくとも一つの組成物を含む電子素子。
【請求項２１】
有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査器、有機光受容器、有機電場消光素子（Ｏ-ＦＱＤ）、発光電子化学電池（ＬＥＣ）、有機レーザーダイオード（Ｏ-ｌａｓｅｒ）および有機エレクトロルミネッセンス素子（ＯＬＥＤ）から選ばれることを特徴とする、請求項２０記載の電子素子。
【請求項２２】
有機エレクトロルミッセンス素子、特に、有機発光ダイオード（ＯＬＥＤ）から選ばれ、請求項１〜１２何れか１項記載の化合物または請求項１７記載のポリマー、オリゴマーもしくはデンドリマーまたは請求項１８記載の組成物が、一以上の以下の機能で使用されることを特徴とする、請求項２０または２１記載の電子素子；
-正孔輸送層または正孔注入層中で正孔輸送材料として、
-発光層中でのマトリックス材料として
-電子ブロック材料として
-励起子電子ブロック材料として。
【発明の詳細な説明】
【技術分野】
【０００１】
本発明は、新規な有機化合物と、その化合物の電子素子での使用と、少なくとも一つのその化合物を含む電子素子に関する。本発明は、さらに、その化合物の製造方法と少なくとも一つのその化合物を含む組成物と調合物に関する。
【０００２】
電子素子用の機能性化合物の開発は、現在、集中的な研究主題である。ここで、その目的は、特に、たとえば、パワー効率、寿命または発光色座標等の一以上の関連する点について、エレクトロルミネッセンス素子の改善された特性を達成することができる化合物の開発である。
【０００３】
本発明にしたがうと、用語電子素子は、特に、有機集積回路（ＯＩＣ）、有機電界効果トランジスタ（ＯＦＥＴ）、有機薄膜トランジスタ（ＯＴＦＴ）、有機発光トランジスタ（ＯＬＥＴ）、有機太陽電池（ＯＳＣ）、有機光学検査器、有機光受容器、有機電場消光素子（ＯＦＱＤ）、有機発光電子化学電池（ＯＬＥＣ）、有機レーザーダイオード（Ｏ-ｌａｓｅｒ）および有機エレクトロルミネッセンス素子（ＯＬＥＤ）の意味で使用される。
【０００４】
特別な関心事は、いわゆるＯＬＥＤとして最後に言及した電子素子での使用のための化合物の提供である。ＯＬＥＤの一般的構造と機能原理は、当業者に周知であり、特に、US 4539507、US 5151629、EP0676461およびWO1998/27136に記載されている。
【０００５】
さらなる改良が、ＯＬＥＤの特性データに関して、特に、広範な商業的使用の面で、たとえば、表示素子または光源として、いまだ必要とされている。この点で、特に、重要なことは、ＯＬＥＤの寿命、効率と駆動電圧および達成される色値である。加えて、電子素子での機能性材料としての使用のために、化合物が、高い熱安定性と高いガラス転移温度を有し、分解することなく昇華することができることが望ましい。
【０００６】
これに関連して、特に、代替正孔輸送材料に対するニーズが存在する。先行技術にしたがう正孔輸送材料の場合においては、電圧は、一般的に、正孔輸送層の層厚と共に増加する。実際に、正孔輸送層のより大きな層厚が、望ましいことが多いが、これは、より高い駆動電圧とより悪い性能データをもたらすことが多い。これに関連して、高い電荷坦体移動性を有し、その結果、より厚い正孔輸送層を、ほんの僅かの駆動電圧の増加とともに達成することができる新規な正孔輸送材料に対するニーズが存在する。
【０００７】
先行技術は、電子およびエレクトロルミネッセンス素子での電荷輸送材料としての種々のフルオレンの使用を記載している。
【０００８】
WO2011/055493は、3位でフルオレンにより多置換された二級アミンを開示している。
【０００９】
JP2008-34701およびWO2007/072952は、4位でアミンにより置換されたフルオレンを開示し、ここで、アミン基は、また、それ自身いくつかのフルオレンを含む。
【００１０】
WO2010/110553は、アミンにより2,3もしくは4位で置換されたフルオレンを開示し、ここで、アミン基は、カルバゾール基を含む。
【００１１】
JP05303221は、アミン基により2もしくは4位で置換されてよいフルオレンを開示している。フルオレンの4位にアミン基を含む化合物は、フェニル基を含む。化合物は、光受容体として、使用される。
【００１２】
すでに知られた化合物にかかわらず、ＯＬＥＤでの使用のための新規な正孔輸送および正孔注入材料に対するニーズが引き続き存在する。特に、ＯＬＥＤの性能データと特性での上記言及した極めて望ましい改善を達成することができる材料に対するニーズが存在する。
【００１３】
同様に、ＯＬＥＤと他の電子素子での使用のための新規なマトリックス材料に対するニーズが存在する。特に、電子素子の良好な効率、長い寿命と低い駆動電圧を、好ましくは、もたらす、燐光エミッターのためのマトリックス材料および混合マトリックス系のためのマトリックス材料に対するニーズが存在する。
【００１４】
したがって、本発明は、たとえば、蛍光もしくは燐光ＯＬＥＤ等のエレクトロルミッセンス素子での使用に適し、特に、正孔輸送もしくは励起子ブロック層中で正孔輸送材料および/または正孔注入材料として、または発光層中でマトリックス材料として使用することができるエレクトロルミッセンス素子と化合物を提供する目的を基礎としている。
【００１５】
本発明の部分として、以下に示される式（１）の化合物が、上記電子素子、特に、エレクトロルミッセンス素子での使用のために極めて適していることが驚くべきことに見出された。
【００１６】
したがって、本発明は、一般式（１）の化合物に関し；
【化１】
2020125295.tif 000002
【００１７】
以下が、使用する記号と添え字に適用される
Ｒ１は、出現毎に同一であるか異なり、好ましくは、同一であり、Ｈ、Ｄ、Ｆ、Ｃｌ、Ｂｒ、Ｉ、Ｃ（=Ｏ）Ｒ４、ＣＮ、Ｓｉ（Ｒ４）３、ＮＯ２、Ｐ（=Ｏ）（Ｒ４）２、Ｓ（=Ｏ）Ｒ４、Ｓ（=Ｏ）２Ｒ４、１〜２０個のＣ原子を有する直鎖アルキル、アルコキシもしくはチオアルキル基、３〜２０個のＣ原子を有する分岐あるいは環状アルキル、アルコキシもしくはチオアルキル基、２〜２０個のＣ原子を有するアルケニルもしくはアルキニル基（上記言及した基は、夫々１以上の基Ｒ４により置換されてよく、上記言及した基中の１以上のＣＨ２基は、-Ｒ４Ｃ=ＣＲ４-、-Ｃ≡Ｃ-、Ｓｉ（Ｒ４）２、Ｃ=Ｏ、Ｃ=Ｓ、Ｃ=ＮＲ４、-Ｃ（=Ｏ）Ｏ-、-Ｃ（=Ｏ）ＮＲ４-、Ｐ（=Ｏ）（Ｒ４）、-Ｏ-、-Ｓ-、ＳＯもしくはＳＯ２で置き代えられてよく、ここで、上記言及した基中の１以上のＨ原子は、Ｄ、Ｆ、Ｃｌ、Ｂｒ、Ｉ、ＣＮもしくはＮＯ２で置き代えられてよい。）または、各場合に１以上の基Ｒ４により置換されてよい６〜３０個の芳香族環原子を有する芳香族もしくは複素環式芳香族環構造、または、１以上の基Ｒ４により置換されてよい５〜６０個の芳香族環原子を有するアリールオキシ基、または、各場合に１以上の基Ｒ４により置換されてよい５〜６０個の芳香族環原子を有するアラルキル基であり；ここで、２個の基Ｒ１は、たがいに結合してよく、かつ環を形成してよく、その結果、フルオレンの9位でスピロ化合物を形成してよいが、、ここで、スピロビフルオレンは除外され；
Ｒ２、Ｒ３は、出現毎に同一であるか異なり、好ましくは、同一であり、Ｈ、Ｄ、Ｆ、Ｃｌ、Ｂｒ、Ｉ、Ｃ（=Ｏ）Ｒ４、ＣＮ、Ｓｉ（Ｒ４）３、ＮＯ２、Ｐ（=Ｏ）（Ｒ４）２、Ｓ（=Ｏ）Ｒ４、Ｓ（=Ｏ）２Ｒ４、Ｎ（Ｒ４）２、１〜２０個のＣ原子を有する直鎖アルキル、アルコキシもしくはチオアルキル基、３〜２０個のＣ原子を有する分岐あるいは環状アルキル、アルコキシもしくはチオアルキル基、２〜２０個のＣ原子を有するアルケニルもしくはアルキニル基（上記言及した基は、夫々１以上の基Ｒ４により置換されてよく、上記言及した基中の１以上のＣＨ２基は、-Ｒ４Ｃ=ＣＲ４-、-Ｃ≡Ｃ-、Ｓｉ（Ｒ４）２、Ｃ=Ｏ、Ｃ=Ｓ、Ｃ=ＮＲ４、-Ｃ（=Ｏ）Ｏ-、-Ｃ（=Ｏ）ＮＲ４-、Ｐ（=Ｏ）（Ｒ４）、-Ｏ-、-Ｓ-、ＳＯもしくはＳＯ２で置き代えられてよく、ここで、上記言及した基中の１以上のＨ原子は、Ｄ、Ｆ、Ｃｌ、Ｂｒ、Ｉ、ＣＮもしくはＮＯ２で置き代えられてよい。）または、各場合に、１以上の基Ｒ４により置換されてよい６〜３０個の芳香族環原子を有する芳香族もしくは複素環式芳香族環構造、または、１以上の基Ｒ４により置換されてよい５〜６０個の芳香族環原子を有するアリールオキシ基、または、各場合に１以上の基Ｒ４により置換されてよい５〜６０個の芳香族環原子を有するアラルキル基であり；ここで、２個以上の基Ｒ２または２個以上の基Ｒ３は、たがいに結合してよくかつ環を形成してよく；
Ｒ４は、出現毎に同一であるか異なり、Ｈ、Ｄ、Ｆ、Ｃｌ、Ｂｒ、Ｉ、Ｃ（=Ｏ）Ｒ５、ＣＮ、Ｓｉ（Ｒ５）３、ＮＯ２、Ｐ（=Ｏ）（Ｒ５）２、Ｓ（=Ｏ）Ｒ５、Ｓ（=Ｏ）２Ｒ５、Ｎ（Ｒ５）２、１〜２０個のＣ原子を有する直鎖アルキル、アルコキシもしくはチオアルキル基、３〜２０個のＣ原子を有する分岐あるいは環状アルキル、アルコキシもしくはチオアルキル基、２〜２０個のＣ原子を有するアルケニルもしくはアルキニル基（上記言及した基は、夫々１以上の基Ｒ５により置換されてよく、上記言及した基中の１以上のＣＨ２基は、-Ｒ５Ｃ=ＣＲ５-、-Ｃ≡Ｃ-、Ｓｉ（Ｒ５）２、Ｃ=Ｏ、Ｃ=Ｓ、Ｃ=ＮＲ５、-Ｃ（=Ｏ）Ｏ-、-Ｃ（=Ｏ）ＮＲ５-、Ｐ（=Ｏ）（Ｒ５）、-Ｏ-、-Ｓ-、ＳＯもしくはＳＯ２で置き代えられてよく、ここで、上記言及した基中の１以上のＨ原子は、Ｄ、Ｆ、Ｃｌ、Ｂｒ、Ｉ、ＣＮもしくはＮＯ２で置き代えられてよい。）または、各場合に、１以上の基Ｒ５により置換されてよい５〜３０個の芳香族環原子を有する芳香族もしくは複素環式芳香族環構造、または、１以上の基Ｒ５により置換されてよい５〜３０個の芳香族環原子を有するアリールオキシもしくはヘテロアリールオキシ基であり；
Ｒ５は、Ｈ、Ｄ、Ｆ、１〜２０個のＣ原子を有する脂肪族炭化水素基、５〜３０個のＣ原子を有する芳香族もしくは複素環式芳香族環構造であって、さらに、１以上のＨ原子は、ＤもしくはＦで置き代えられてよく；ここで、２個以上の隣接する置換基Ｒ５は、たがいにモノもしくはポリ環式の脂肪族環構造を互いに形成してよく；
ｐ、ｑ、ｒは、０または１であり、ここで、ｐ＋ｑ＋ｒ＝１、好ましくは、ｐ＝１またはｒ＝１、非常に、好ましくは、ｐ＝１であり；
Ｚａ０、Ｚｂ０、Ｚｃ０は、出現毎に同一であるか異なり、Ｒ３であり；
Ｚａ１、Ｚｂ１、Ｚｃ１は、以下であり；
【化２】
2020125295.tif 000003
【００１８】
Ｂ’は、単結合、それぞれ、１以上の基Ｒ４により置換されてよい６〜３０個の環原子を有するアリール基または５〜３０個の環原子を有する単環式あるいは二環式のヘテロアリール基であり、
好ましくは、単結合、または、１以上の基Ｒ４により置換されてよい、フェニレン、ビフェニレン、テルフェニレン、ナフチレン、ピリジニレン、ピリミジニレン、ピラジニレン、ピリダジニレン、トリアジニレン、ジベンゾフラニレンもしくはジベンゾチオフェニレン基であり、
非常に、好ましくは、単結合、または、１以上の基Ｒ４により置換されてよい、フェニレン、ビフェニレン、テルフェニレン、ナフチレン、ジベンゾフラニレンもしくはジベンゾチオフェニレン基であり、
Ｂ’は、非常に、特に、好ましくは、単結合、または、１以上の基Ｒ４により置換されてよい、フェニレン基であり、
Ｂ’は、特別に、好ましくは、単結合であり、
Ｂ’が、単結合であるならば、窒素原子は、直接フルオレンに結合し；
Ａｒ１、Ａｒ２は、出現毎に同一であるか異なり、１０〜６０個の芳香族環原子を有する芳香族もしくは複素環式芳香族基であり、同一であるか互いに異なる１以上の基Ｒ６により置換されてよく、ここで、二個の基Ａｒ１とＡｒ２は、それぞれ少なくとも二個以上の芳香族もしくは複素環式芳香族環を含み、
Ａｒ１中もしくはＡｒ２中の芳香族もしくは複素環式芳香族環の二個は、縮合してよいが、好ましくは、非縮合型であり；
および、ここで、Ａｒ１中の芳香族もしくは複素環式芳香族環の二個は、二価の基、-Ｏ-、-Ｓ-もしくは-Ｓｉ（Ｒ６）２-によりブリッジされてよく、ここで、-Ｏ-もしくは-Ｓｉ（Ｒ６）２-を介する架橋が好ましく、Ａｒ２中の芳香族もしくは複素環式芳香族環の二個は、二価の基、-Ｏ-、-Ｓ-もしくは-Ｓｉ（Ｒ６）２-によりブリッジされてよく、ここで、-Ｏ-もしくは-Ｓｉ（Ｒ６）２-を介する架橋が好ましく、ここで、非架橋環が、非常に、好ましく；
および、ここで、Ａｒ１からの芳香族もしくは複素環式芳香族環は、二価の基-Ｏ-、-Ｓ-、-Ｓｉ（Ｒ６）２-、ＮＲ６もしくは-Ｃ（Ｒ６）２により、Ａｒ２からの芳香族もしくは複素環式芳香族環にブリッジしてよく、ここで、非架橋されたＡｒ１およびＡｒ２が好ましく；
Ｒ６は、出現毎に同一であるか異なり、Ｈ、Ｄ、Ｆ、Ｃｌ、Ｂｒ、Ｉ、Ｃ（=Ｏ）Ｒ５、ＣＮ、Ｓｉ（Ｒ５）３、ＮＯ２、Ｐ（=Ｏ）（Ｒ５）２、Ｓ（=Ｏ）Ｒ５、Ｓ（=Ｏ）２Ｒ５、１〜２０個のＣ原子を有する直鎖アルキル、アルコキシもしくはチオアルキル基、３〜２０個のＣ原子を有する分岐あるいは環状アルキル、アルコキシもしくはチオアルキル基、２〜２０個のＣ原子を有するアルケニルもしくはアルキニル基（上記言及した基は、夫々１以上の基Ｒ５により置換されてよく、上記言及した基中の１以上のＣＨ２基は、-Ｒ５Ｃ=ＣＲ５-、-Ｃ≡Ｃ-、Ｓｉ（Ｒ５）２、Ｃ=Ｏ、Ｃ=Ｓ、Ｃ=ＮＲ５、-Ｃ（=Ｏ）Ｏ-、-Ｃ（=Ｏ）ＮＲ５-、Ｐ（=Ｏ）（Ｒ５）、-Ｏ-、-Ｓ-、ＳＯもしくはＳＯ２で置き代えられてよく、ここで、上記言及した基中の１以上のＨ原子は、Ｄ、Ｆ、Ｃｌ、Ｂｒ、Ｉ、ＣＮもしくはＮＯ２で置き代えられてよい。）または、各場合に、１以上の基Ｒ５により置換されてよい５〜３０個の芳香族環原子を有する芳香族もしくは複素環式芳香族環構造、または、１以上の基Ｒ５により置換されてよい５〜３０個の芳香族環原子を有するアリールオキシもしくはヘテロアリールオキシ基であり；
ただし、式（１）の化合物中のＺａ１、Ｚｂ１およびＺｃ１は、フルオレンまたはカルバゾール基を含まず；
および、ただし、式（１）の化合物は、１０個を超える環原子を有する縮合芳香族もしくは複素環式芳香族環構造を含まず、ここで、式（１）の化合物は、縮合芳香族もしくは複素環式芳香族環構造を含まないことが好ましい。
【００１９】
式（１）の化合物中は、さらなるフルオレンまたはカルバゾール基を含まないことが、本発明の意味で好ましい。
【００２０】
ここで、フルオレン上の番号付けは、以下のとおり定義される。
【化３】
2020125295.tif 000004
【００２１】
本発明の意味での、アリール基は、６〜６０個の芳香族環原子を含み；本発明の意味でのヘテロアリール基は、５〜６０個の芳香族環原子を含み、そのうちの少なくとも１個は、ヘテロ原子である。ヘテロ原子は、好ましくは、Ｎ、ＯおよびＳから選ばれる。これが、基本的な定義である。他の選好が、たとえば、存在する芳香族環原子もしくはヘテロ原子の数に関して本発明の説明において示されるならば、これらが適用される。
【００２２】
ここで、アリール基もしくはヘテロアリール基は、単純な芳香族環すなわちベンゼン、または、単純な複素環式芳香族環、たとえば、ピリジン、ピリミジンもしくはチオフェン、または、縮合芳香族もしくは複素環式芳香族多環、たとえば、ナフタレン、フェナントレン、キノリンもしくはカルバゾールの何れかの意味で使用される。本発明の意味での縮合芳香族もしくは複素環式芳香族多環は、互いに縮合した二以上の単純芳香族もしくは複素環式芳香族環から成る。
【００２３】
アリールもしくはヘテロアリール基は、各場合に、上記言及した基により置換されていてもよく、任意の所望の位置を介して、芳香族または複素環式芳香族系に連結していてもよいが、特に、ベンゼン、ナフタレン、アントラセン、フェナントレン、ピレン、ジヒドロピレン、クリセン、ペリレン、フルオランセン、ベンズアントラセン、ベンズフェナントレン、テトラセン、ペンタセン、ベンゾピレン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6, 7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリジンイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、ピラジン、フェナジン、ナフチリジン、アザカルバゾール、ベンゾカルボリン、フェナントロリン、1,2,3-トリアゾール、1,2,4-トリアゾール、ベンゾトリアゾール、1,2, 3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1, 3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールから誘導される基の意味で使用される。
【００２４】
本発明の定義にしたがいアリールオキシ基は、酸素原子を介して結合する、上記定義のとおりのアリール基の意味で使用される。同様の定義がヘテロアリールオキシ基に適用される。
【００２５】
本発明の意味での芳香族環構造は、環構造中に６〜６０個のＣ原子を含む。本発明の意味での複素環式芳香族環構造は、５〜６０個の芳香族環原子を含み、そのうちの少なくとも１個はヘテロ原子である。ヘテロ原子は、好ましくは、Ｎ、Ｏおよび/またはＳから選ばれる。本発明の意味での芳香族もしくは複素環式芳香族環構造は、必ずしもアリールもしくはヘテロアリール基のみを含む構造ではなく、加えて、複数のアリールもしくはヘテロアリール基は、たとえば、ｓｐ３混成のＣ、Ｓｉ、ＮあるいはＯ原子、ｓｐ２混成のＣあるいはＮ原子もしくはｓｐ混成のＣ原子のような非芳香族単位（好ましくは、Ｈ以外の原子は、好ましくは、１０％より少ない）により連結されていてもよい構造を意味するものと解される。このように、たとえば9,9’-スピロビフルオレン、9,9-ジアリールフルオレン、トリアリールアミン、ジアリールエーテル、スチルベン等のような構造も、二個以上のアリール基が、たとえば、直鎖あるいは環状アルキル、アルケニルもしくはアルキニル基により、もしくはシリル基により連結される構造であるから、本発明の意味での芳香族環構造の意味で使用される。さらに、たとえば、ビフェニル、テルフェニルもしくはジフェニルトリアジン等の二個以上のアリールもしくはヘテロアリール基が、単結合を介して互いに結合する構造も、本発明の意味での芳香族もしくは複素環式芳香族環構造の意味で使用される。
【００２６】
５〜６０個の芳香族環原子を有する芳香族または複素環式芳香族環構造は、各場合に、上記した基により置換されていてもよく、任意の所望の位置で、芳香族または複素環式芳香族系に連結していてもよいが、特に、ベンゼン、ナフタレン、アントラセン、ベンズアントラセン、フェナントレン、ベンズフェナントレン、ピレン、クリセン、ペリレン、フルオランテン、ナフタセン、ペンタセン、ベンゾピレン、ビフェニル、ビフェニレン、テルフェニル、テルフェニレン、クアテルフェニル、フルオレン、スピロビフルオレン、ジヒドロフェナントレン、ジヒドロピレン、テトラヒドロピレン、シス-もしくはトランス-インデノフルオレン、トルクセン、イソトルクセン、スピロトルクセン、スピロイソトルクセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、インドロカルバゾール、インデノカルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリジンイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10-テトラアザペリレン、ピラジン、フェナジン、フェノキサジン、フェノチアジン、フルオルビン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールまたはこれらの基の組み合わせから誘導される基の意味で使用される。
【００２７】
本発明の目的のために、１〜４０個のＣ原子を有する直鎖アルキル基または３〜４０個のＣ原子を有する分岐あるいは環状アルキル基または２〜４０個のＣ原子を有するアルケニルもしくはアルキニル基は、ここで、加えて、個々のＨ原子もしくはＣＨ２基は、基の定義の元で上記言及した基により置換されていてよく、好ましくは、基メチル、エチル、ｎ-プロピル、ｉ-プロピル、ｎ-ブチル、ｉ-ブチル、ｓ-ブチル、ｔ-ブチル、２-メチルブチル、ｎ-ペンチル、ｓ-ペンチル、シクロペンチル、ネオペンチル、ｎ-ヘキシル、シクロヘキシル、ネオヘキシル、ｎ-ヘプチル、シクロヘプチル、ｎ-オクチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニルまたはオクチニルの意味で使用される。１〜４０個のＣ原子を有するアルコキシもしくはチオアルキル基は、好ましくは、メトキシ、トリフルオロメトキシ、エトキシ、ｎ-プロポキシ、ｉ-プロポキシ、ｎ-ブトキシ、ｉ-ブトキシ、ｓ-ブトキシ、ｔ-ブトキシ、n-ペントキシ、s-ペントキシ、２-メチルブトキシ、n-ヘキソキシ、シクロヘキシルオキシ、n-ヘプトキシ、シクロヘプチルオキシ、n-オクチルオキシ、シクロオクチルオキシ、2-エチルヘキシルオキシ、ペンタフルオロエトキシ、2,2,2-トリフルオロエトキシ、メチルチオ、エチルチオ、ｎ-プロピルチオ、ｉ-プロピルチオ、ｎ-ブチルチオ、ｉ-ブチルチオ、ｓ-ブチルチオ、ｔ-ブチルチオ、ｎ-ペンチルチオ、ｓ-ペンチルチオ、ｎ-ヘキシルチオ、シクロヘキシルチオ、ｎ-ヘプチチオル、シクロヘプチルチオ、ｎ-オクチルチオ、シクロオクチルチオ、2-エチルヘキシルチオ、トリフルオロメチルチオ、ペンタフルオロエチルチオ、2,2,2-トリフルオロエチルチオ、エテニルチオ、プロペニルチオ、ブテニルチオル、ペンテニルチオ、シクロペンテニルチオ、ヘキセニルチオ、シクロヘキセニルチオ、ヘプテニルチオ、シクロヘプテニルチオ、オクテニルチオ、シクロオクテニルチオ、エチニルチオ、プロピニルチオ、ブチニルチオ、ペンチニルチオ、ヘキシニルチオ、ヘプチニルチオまたはオクチニルチオの意味で使用される。
【００２８】
式（１）の化合物中のＢ’は、単結合であることが好ましい。
【００２９】
式（１）の化合物中のＢ’は、o-フェニレン、m-フェニレンもしくはp-フェニレン基、1,4-ナフチレン、2,4-ナフチレン、1,5-ナフチレンもしくは2,5-ナフチレン基、3,7-ジベンゾフラニレン基または3,7-ジベンゾチオフェニレン基であることが、さらに、好ましく、Ｂ’は、o-フェニレン、m-フェニレンもしくはp-フェニレン基であることが、非常に、好ましく、Ｂ’は、p-フェニレン基であることが、非常に、特に、好ましく、ここで、基は出現毎に同一であるか異なってよい１以上の基Ｒ４により置換されてよく、基は非置換であることが好ましい。
【００３０】
本発明の意味で好ましいのは、一般式（２）の化合物であり：
【化４】
2020125295.tif 000005
【００３１】
式中、使用される記号と添え字には上記定義が適用される。
【００３２】
一般式（１）または（２）の化合物のさらに好ましいものは、Ｒ１が、出現毎に同一であるか異なり、好ましくは、同一であり、１〜２０個のＣ原子を有する直鎖アルキルもしくはアルコキシ基、３〜２０個のＣ原子を有する分岐あるいは環状アルキルもしくはアルコキシ基（上記言及した基は、夫々１以上の基Ｒ４により置換されてよい。）または、各場合に１以上の基Ｒ４により置換されてよい６〜３０個の芳香族環原子を有する芳香族もしくは複素環式芳香族環構造、または、１以上の基Ｒ４により置換されてよい５〜６０個の芳香族環原子を有するアリールオキシ基、または、各場合に１以上の基Ｒ４により置換されてよい５〜６０個の芳香族環原子を有するアラルキル基であり；ここで、２個の基Ｒ１は、たがいに結合してよく、かつ環を形成してよく、その結果、フルオレンの9位でスピロ化合物を形成してよいが、ここで、スピロビフルオレンは除外されることを特徴とする。
【００３３】
一般式（１）または（２）の化合物のおおいに好ましいものは、Ｒ１が、出現毎に同一であるか異なり、好ましくは、同一であり、１〜２０個のＣ原子を有する直鎖アルキル基、３〜２０個のＣ原子を有する分岐あるいは環状アルキル基（上記言及した基は、夫々１以上の基Ｒ４により置換されてよい。）または、各場合に１以上の基Ｒ４により置換されてよい６〜３０個の芳香族環原子を有する芳香族もしくは複素環式芳香族環構造であり；ここで、２個の基Ｒ１は、たがいに結合してよく、かつ環を形成してよく、その結果、フルオレンの9位でスピロ化合物を形成してよいが、ここで、スピロビフルオレンは除外されることを特徴とする。
【００３４】
一般式（１）または（２）の化合物の非常に好ましいものは、Ｒ１が、出現毎に同一であるか異なり、１〜２０個のＣ原子を有する直鎖アルキル基、３〜２０個のＣ原子を有する分岐あるいは環状アルキル基（上記言及した基は、夫々１以上の基Ｒ４により置換されてよい。）であり、特別に、好ましくは、Ｒ１は、メチル、エチル、n-/i-プロピルまたは、n-/i-/t-ブチル基であることを特徴とする。
【００３５】
最後に、一般式（１）または（２）の化合物の、非常に、特に、好ましいものは、さらに、Ｒ１が、出現毎に同一であるか異なり、各場合に１以上の基Ｒ４により置換されてよい６〜３０個の芳香族環原子を有する芳香族もしくは複素環式芳香族環構造であり；ここで、環構造は、特別に、好ましくは、フェニル、ビフェニル、テルフェニルもしくはピリジル基より成る群から選ばれることを特徴とする。
【００３６】
一般式（１）または（２）の化合物のさらに好ましいものは、Ｒ２が、出現毎に同一であるか異なり、好ましくは、同一であり、Ｈ、Ｄ、Ｆ、Ｃｌ、Ｂｒ、Ｉ、Ｎ（Ｒ５）２、１〜２０個のＣ原子を有する直鎖アルキルもしくはアルコキシ基、３〜２０個のＣ原子を有する分岐あるいは環状アルキルもしくはアルコキシ基、２〜２０個のＣ原子を有するアルケニルもしくはアルキニル基（上記言及した基は、夫々１以上の基Ｒ４により置換されてよく、上記言及した基中の１以上のＨ原子は、Ｄ、Ｆ、Ｃｌ、Ｂｒ、Ｉ、ＣＮもしくはＮＯ２で置き代えられてよい。）または、各場合に、１以上の基Ｒ４により置換されてよい６〜３０個の芳香族環原子を有する芳香族もしくは複素環式芳香族環構造、または、１以上の基Ｒ４により置換されてよい５〜６０個の芳香族環原子を有するアリールオキシ基、または、各場合に１以上の基Ｒ４により置換されてよい５〜６０個の芳香族環原子を有するアラルキル基より成る群から選ばれ；ここで、２個以上の基Ｒ２は、たがいに結合してよくかつ環を形成してもよいことを特徴とする。
【００３７】
一般式（１）または（２）の化合物のおおいに好ましいものは、Ｒ２が、出現毎に同一であるか異なり、好ましくは、同一であり、Ｈ、Ｄ、Ｆ、Ｃｌ、Ｂｒ、Ｉ、Ｎ（Ｒ５）２、１〜２０個のＣ原子を有する直鎖アルキル基、３〜２０個のＣ原子を有する分岐あるいは環状アルキル基（上記言及した基は、夫々１以上の基Ｒ４により置換されてよく、上記言及した基中の１以上のＨ原子は、Ｄ、Ｆ、Ｃｌ、Ｂｒ、Ｉ、ＣＮもしくはＮＯ２で置き代えられてよい。）または、各場合に、１以上の基Ｒ４により置換されてよい６〜３０個の芳香族環原子を有する芳香族もしくは複素環式芳香族環構造より成る群から選ばれる。
【００３８】
非常に、特に、好ましい態様では、本発明は、Ｒ２がＨである一般式（１）の化合物に関する。
【００３９】
さらに、非常に、特に、好ましい態様では、本発明は、Ｒ２が、１〜２０個のＣ原子を有する直鎖アルキル基、３〜２０個のＣ原子を有する分岐あるいは環状アルキル基であることを特徴とする一般式（１）の化合物に関する。
【００４０】
なおさらに、非常に、特に、好ましい態様では、本発明は、Ｒ２が、６〜３０個の芳香族環原子を有する芳香族もしくは複素環式芳香族環構造であることを特徴とする一般式（１）の化合物に関する。
【００４１】
一般式（１）または（２）の化合物のさらに好ましいものは、Ｒ３が、出現毎に同一であるか異なり、Ｈ、Ｄ、Ｆ、Ｃｌ、Ｂｒ、Ｉ、Ｎ（Ｒ５）２、１〜２０個のＣ原子を有する直鎖アルキルもしくはアルコキシ基、３〜２０個のＣ原子を有する分岐あるいは環状アルキルもしくはアルコキシ基（上記言及した基は、夫々１以上の基Ｒ４により置換されてよく、上記言及した基中の１以上のＨ原子は、Ｄ、Ｆ、Ｃｌ、Ｂｒ、Ｉ、ＣＮもしくはＮＯ２で置き代えられてよい。）または、各場合に、１以上の基Ｒ４により置換されてよい６〜３０個の芳香族環原子を有する芳香族もしくは複素環式芳香族環構造、または、１以上の基Ｒ４により置換されてよい５〜６０個の芳香族環原子を有するアリールオキシ基、または、各場合に１以上の基Ｒ４により置換されてよい５〜６０個の芳香族環原子を有するアラルキル基より成る群から選ばれ；ここで、２個以上の基Ｒ３は、たがいに結合してよくかつ環を形成してもよいことを特徴とする。
【００４２】
本発明の意味で好ましいのは、一般式（１ａ）の化合物であり：
【化５】
2020125295.tif 000006
【００４３】
式中、使用される記号と添え字とここに記載された好ましい態様には、上記定義が適用される。
【００４４】
本発明の意味でおおいに好ましいのは、一般式（２ａ）の化合物であり：
【化６】
2020125295.tif 000007
【００４５】
式中、使用される記号と添え字とここに記載された好ましい態様には、上記定義が適用される。
【００４６】
好ましい態様では、本発明は、一般式（３）の化合物に関し：
【化７】
2020125295.tif 000008
【００４７】
式中、使用される記号と添え字には、上記定義が適用される。
【００４８】
さらに、好ましい態様では、本発明は、一般式（４）の化合物に関し：
【化８】
2020125295.tif 000009
【００４９】
式中、使用される記号と添え字には、上記定義が適用される。
【００５０】
基Ａｒ１およびＡｒ２を含むアミンが、フルオレンの3位に位置するのならば、基Ａｒ１または基Ａｒ２は、酸素を介するブリッジを有さないことが好ましく、というのは、ＯＬＥＤでのこれらの化合物の使用は、特に、有利な性能データをもたらすからである。
【００５１】
式中、使用される記号と添え字には上記定義が適用される。
【００５２】
さらに、好ましい態様では、本発明は、一般式（５）の化合物に関し：
【化９】
2020125295.tif 000010
【００５３】
式中、使用される記号と添え字には、上記定義が適用される。
【００５４】
非常に、好ましい態様では、本発明は、一般式（６）の化合物に関し：
【化１０】
2020125295.tif 000011
【００５５】
式中、使用される記号と添え字には、上記定義が適用される。
【００５６】
さらに、非常に、好ましい態様では、本発明は、一般式（７）の化合物に関し：
【化１１】
2020125295.tif 000012
【００５７】
式中、使用される記号と添え字には、上記定義が適用される。
【００５８】
さらに、非常に、好ましい態様では、本発明は、一般式（８）の化合物に関し：
【化１２】
2020125295.tif 000013
【００５９】
式中、使用される記号と添え字には、上記定義が適用される。
【００６０】
非常に、特に、好ましい態様では、本発明は、一般式（９）の化合物に関し：
【化１３】
2020125295.tif 000014
【００６１】
式中、使用される記号と添え字には、上記定義が適用される。
【００６２】
さらに、非常に、特に、好ましい態様では、本発明は、一般式（１０）の化合物に関し：
【化１４】
2020125295.tif 000015
【００６３】
式中、使用される記号と添え字には、上記定義が適用される。
【００６４】
さらに、非常に、特に、好ましい態様では、本発明は、一般式（１１）の化合物に関し：
【化１５】
2020125295.tif 000016
【００６５】
式中、使用される記号と添え字には、上記定義が適用される。
【００６６】
特別に、好ましい態様では、本発明は、一般式（２）の化合物に関し：
【化１６】
2020125295.tif 000017
【００６７】
式中、使用される記号と添え字には、上記定義が適用される。
【００６８】
さらに、特別に、好ましい態様では、本発明は、一般式（１３）の化合物に関し：
【化１７】
2020125295.tif 000018
【００６９】
式中、使用される記号と添え字には、上記定義が適用される。
【００７０】
さらに、特別に、好ましい態様では、本発明は、一般式（１４）の化合物に関し：
【化１８】
2020125295.tif 000019
【００７１】
式中、使用される記号と添え字には、上記定義が適用される。
【００７２】
さらに、好ましいものは、Ｂ'が式（１５）〜（３６）の基から選ばれ、これらの基は、互いに独立する一以上の基Ｒ４により置換され、Ｒ４は、上記定義されるとおりである式（１）〜（１４）の化合物である。
【化１９−１】
2020125295.tif 000020
【化１９−２】
2020125295.tif 000021
【００７３】
式中、破線は結合位置を示す。
【００７４】
おおいに、好ましいものは、Ｂ'が式（１５）〜（３６）の基から選ばれ、これらの基が非置換である式（１）〜（１４）の化合物である。
【００７５】
非常に、特に、好ましいものは、Ｂ'が式（１５）の基に相当し、この基が非置換である式（１）〜（１４）の化合物である。
【００７６】
特別に、好ましいものは、Ｂ'が単結合であり、そこで、窒素原子が単結合を介してフルオレンに直接結合することを特徴とする式（１）〜（１４）の化合物である。
【００７７】
Ａｒ１およびＡｒ２は、好ましくは、出現毎に同一であるか異なり、フェニル-ピリジル、フェニル-ナフチル、ビフェニル、テルフェニルもしくはクアテルフェニルから選ばれ、同一であるか互いに異なってよい１以上の基Ｒ６により置換されてよく、Ａｒ１中の芳香族もしくは複素環式芳香族環の二個の、二価の基-Ｏ-、-Ｓ-もしくは-Ｓｉ（Ｒ６）２-によりブリッッジされてよく、または、Ａｒ２中の二個の芳香族もしくは複素環式芳香族環の二個は、二価の基-Ｏ-、-Ｓ-もしくは-Ｓｉ（Ｒ６）２-によりブリッッジされてよく、ここで、非架橋環が好ましく、ここで、Ａｒ１からの芳香族もしくは複素環式芳香族環は、二価の基-Ｏ-、-Ｓ-、-Ｓｉ（Ｒ６）２-、ＮＲ６もしくは-Ｃ（Ｒ６）２によりＡｒ２からの芳香族もしくは複素環式芳香族環にブリッジしてよく、ここで、非架橋されたＡｒ１およびＡｒ２が好ましい。
【００７８】
本発明の、非常に好ましい態様では、Ａｒ１およびＡｒ２は、好ましくは、出現毎に同一であるか異なり、１以上の基Ｒ６により置換されてよい以下の式（３７）〜（１１６）の基から選択される。
【化２０−１】
2020125295.tif 000022
【化２０−２】
2020125295.tif 000023
【化２０−３】
2020125295.tif 000024
【化２０−４】
2020125295.tif 000025
【化２０−５】
2020125295.tif 000026
【化２０−６】
2020125295.tif 000027
【化２０−７】
2020125295.tif 000028
【００７９】
式中、破線は窒素原子への結合位置を示す。
【００８０】
好ましい態様では、本発明は、一般式（６）の化合物に関し、使用される記号に、以下が適用される：
Ｒ１は、出現毎に同一であるか異なり、好ましくは、同一であり、１〜２０個のＣ原子を有する直鎖アルキル基、３〜２０個のＣ原子を有する分岐あるいは環状アルキル基（上記言及した基は、夫々１以上の基Ｒ４により置換されてよい。）または、各場合に１以上の基Ｒ４により置換されてよい６〜３０個の芳香族環原子を有する芳香族もしくは複素環式芳香族環構造であり；ここで、２個の基Ｒ１は、たがいに結合してよく、かつ環を形成してよく、その結果、フルオレンの9位でスピロ化合物を形成してよいが、ここで、スピロビフルオレンは除外される；
Ｒ２は、Ｈ、１〜２０個のＣ原子を有する直鎖アルキル基、３〜２０個のＣ原子を有する分岐あるいは環状アルキル基（基は、１以上の基Ｒ４により置換されてよい。）または１以上の基Ｒ４により置換されてよい６〜３０個の芳香族環原子を有する芳香族もしくは複素環式芳香族環構造であり；
Ｒ３は、Ｈ、Ｄ、Ｆ、Ｃｌ、Ｂｒ、Ｉ、１〜２０個のＣ原子を有する直鎖アルキルもしくはアルコキシ基、３〜２０個のＣ原子を有する分岐あるいは環状アルキルもしくはアルコキシ基（上記言及した基は、夫々１以上の基Ｒ４により置換されてよく、上記言及した基中の１以上のＨ原子は、Ｄ、Ｆ、Ｃｌ、Ｂｒ、Ｉ、ＣＮもしくはＮＯ２で置き代えられてよい。）または、各場合に、１以上の基Ｒ４により置換されてよい６〜３０個の芳香族環原子を有する芳香族もしくは複素環式芳香族環構造、または、１以上の基Ｒ４により置換されてよい５〜６０個の芳香族環原子を有するアリールオキシ基、または、各場合に１以上の基Ｒ４により置換されてよい５〜６０個の芳香族環原子を有するアラルキル基であり；ここで、２個以上の基Ｒ３は、たがいに結合してよくかつ環を形成してよく；
Ｂ’は、Ｈまたは式（１５）〜（３６）の基から選ばれ、これらの基は、互いに独立する一以上の基Ｒ４により置換されてもよく、Ｒ４は、上記定義されるとおりであり；
Ａｒ１、Ａｒ２は、出現毎に同一であるか異なり、フェニル-ピリジル、フェニル-ナフチル、ビフェニル、テルフェニルもしくはクアテルフェニル基であり、同一であるか互いに異なってよい１以上の基Ｒ６により置換されてよく、Ａｒ１中の芳香族もしくは複素環式芳香族環の二個は、二価の基-Ｏ-、-Ｓ-もしくは-Ｓｉ（Ｒ６）２-によりブリッッジされてよく、またはＡｒ２中の芳香族もしくは複素環式芳香族環の二個は、二価の基-Ｏ-、-Ｓ-もしくは-Ｓｉ（Ｒ６）２-によりブリッッジされてよく、ここで、非架橋環が好ましく、ここで、Ａｒ１からの芳香族もしくは複素環式芳香族環は、二価の基-Ｏ-、-Ｓ-、-Ｓｉ（Ｒ６）２-、ＮＲ６もしくは-Ｃ（Ｒ６）２によりＡｒ２からの芳香族もしくは複素環式芳香族環にブリッジしてよく、ここで、非架橋されたＡｒ１およびＡｒ２が好ましい。
【００８１】
非常に、好ましい態様では、本発明は、一般式（６）の化合物に関し、使用される記号に、以下が適用される：
Ｒ１は、出現毎に同一であるか異なり、好ましくは、同一であり、１〜２０個のＣ原子を有する直鎖アルキル基（上記言及した基は、夫々１以上の基Ｒ４により置換されてよい。）または、各場合に１以上の基Ｒ４により置換されてよい６〜３０個の芳香族環原子を有する芳香族もしくは複素環式芳香族環構造であり；ここで、２個の基Ｒ１は、たがいに結合してよく、かつ環を形成してもよく、その結果、フルオレンの9位でスピロ化合物を形成してよいが、ここで、スピロビフルオレンは除外される；
Ｒ２は、Ｈ、１〜２０個のＣ原子を有する直鎖アルキル基、３〜２０個のＣ原子を有する分岐あるいは環状アルキル基（基は、１以上の基Ｒ４により置換されてよい。）または１以上の基Ｒ４により置換されてよい６〜３０個の芳香族環原子を有する芳香族もしくは複素環式芳香族環構造であり；
Ｒ３は、Ｈまたは、各場合に、１以上の基Ｒ４により置換されてよい６〜３０個の芳香族環原子を有する芳香族もしくは複素環式芳香族環構造であり、ここで、Ｒ３は、特別に好ましくはＨであり；
Ｂ’は、単結合であり；
Ａｒ１、Ａｒ２は、出現毎に同一であるか異なり、ビフェニル、テルフェニルもしくはクアテルフェニル基であり、同一であるか互いに異なってよい１以上の基Ｒ６により置換されてよく、Ａｒ１およびＡｒ２中の環は、架橋しておらず、Ａｒ１およびＡｒ２は、特別に、好ましくは、同一であるか互いに異なる１以上の基Ｒ６により置換されてよいビフェニルである。
【００８２】
非常に、特に、好ましい態様では、本発明は、一般式（６）の化合物に関し、使用される記号に、以下が適用される：
Ｒ１は、出現毎に同一であるか異なり、１〜５個のＣ原子を有する直鎖アルキル基、好ましくは、メチル基もしくはエチル基（前記基は、夫々１以上の基Ｒ４により置換されてよい。）であり、または、それぞれ１以上の基Ｒ４により置換されてよいフェニル、ビフェニル、テルフェニルもしくはピリジル基であり、２個のアルキル基Ｒ１は、たがいに結合してよく、かつ環を形成してよく、その結果、フルオレンの9位でスピロ化合物を形成してよいが、ここで、スピロビフルオレンは除外され；
Ｒ２は、Ｈ、１〜２０個のＣ原子を有する直鎖アルキル基、３〜２０個のＣ原子を有する分岐あるいは環状アルキル基（基は、１以上の基Ｒ４により置換されてよい。）または１以上の基Ｒ４により置換されてよい６〜３０個の芳香族環原子を有する芳香族もしくは複素環式芳香族環構造であり；
Ｒ３は、Ｈまたは、各場合に、１以上の基Ｒ４により置換されてよい６〜３０個の芳香族環原子を有する芳香族もしくは複素環式芳香族環構造であり、ここで、Ｒ３は、特別に好ましくはＨであり；
Ｂ’は、単結合であり；
Ａｒ１、Ａｒ２は、出現毎に同一であるか異なり、ビフェニル、テルフェニルもしくはクアテルフェニル基であり、同一であるか互いに異なってよい１以上の基Ｒ６により置換されてよく、Ａｒ１およびＡｒ２中の環は、架橋しておらず、Ａｒ１およびＡｒ２は、特別に、好ましくは、同一であるか互いに異なる１以上の基Ｒ６により置換されてよいビフェニルである。
【００８３】
さらに、好ましい態様では、本発明は、一般式（８）の化合物に関し、使用される記号に、以下が適用される：
Ｒ１は、出現毎に同一であるか異なり、好ましくは、同一であり、１〜２０個のＣ原子を有する直鎖アルキル基、３〜２０個のＣ原子を有する分岐あるいは環状アルキル基（上記言及した基は、夫々１以上の基Ｒ４により置換されてよい。）または、各場合に１以上の基Ｒ４により置換されてよい６〜３０個の芳香族環原子を有する芳香族もしくは複素環式芳香族環構造であり；ここで、２個の基Ｒ１は、たがいに結合してよく、かつ環を形成してよく、その結果、フルオレンの9位でスピロ化合物を形成してよいが、ここで、スピロビフルオレンは除外される；
Ｒ２は、Ｈ、１〜２０個のＣ原子を有する直鎖アルキル基、３〜２０個のＣ原子を有する分岐あるいは環状アルキル基（基は、１以上の基Ｒ４により置換されてよい。）または１以上の基Ｒ４により置換されてよい６〜３０個の芳香族環原子を有する芳香族もしくは複素環式芳香族環構造であり；
Ｒ３は、Ｈ、Ｄ、Ｆ、Ｃｌ、Ｂｒ、Ｉ、１〜２０個のＣ原子を有する直鎖アルキルもしくはアルコキシ基、３〜２０個のＣ原子を有する分岐あるいは環状アルキルもしくはアルコキシ基（上記言及した基は、夫々１以上の基Ｒ４により置換されてよく、上記言及した基中の１以上のＨ原子は、Ｄ、Ｆ、Ｃｌ、Ｂｒ、Ｉ、ＣＮもしくはＮＯ２で置き代えられてよい。）または、各場合に、１以上の基Ｒ４により置換されてよい６〜３０個の芳香族環原子を有する芳香族もしくは複素環式芳香族環構造、または、１以上の基Ｒ４により置換されてよい５〜６０個の芳香族環原子を有するアリールオキシ基、または、各場合に１以上の基Ｒ４により置換されてよい５〜６０個の芳香族環原子を有するアラルキル基であり；ここで、２個以上の基Ｒ３は、たがいに結合してよくかつ環を形成してよく；
Ｂ’は、Ｈまたは式（１５）〜（３６）の基から選ばれ、これらの基は、互いに独立する一以上の基Ｒ４により置換されてもよく、Ｒ４は、上記定義されるとおりであり；
Ａｒ１、Ａｒ２は、出現毎に同一であるか異なり、フェニル-ピリジル、フェニル-ナフチル、ビフェニル、テルフェニルもしくはクアテルフェニル基であり、同一であるか互いに異なってよい１以上の基Ｒ６により置換されてよく、Ａｒ１中の芳香族もしくは複素環式芳香族環の二個は、二価の基-Ｏ-、-Ｓ-もしくは-Ｓｉ（Ｒ６）２-によりブリッッジされてよく、またはＡｒ２中の芳香族もしくは複素環式芳香族環の二個は、二価の基-Ｏ-、-Ｓ-もしくは-Ｓｉ（Ｒ６）２-によりブリッッジされてよく、ここで、非架橋環が好ましく、ここで、Ａｒ１からの芳香族もしくは複素環式芳香族環は、二価の基-Ｏ-、-Ｓ-、-Ｓｉ（Ｒ６）２-、ＮＲ６もしくは-Ｃ（Ｒ６）２によりＡｒ２からの芳香族もしくは複素環式芳香族環にブリッジしてよく、ここで、非架橋されたＡｒ１およびＡｒ２が好ましい。
【００８４】
非常に、特に、好ましい態様では、本発明は、使用される記号に、以下が適用される一般式（８）の化合物に関し：
Ｒ１は、出現毎に同一であるか異なり、好ましくは、同一であり、１〜２０個のＣ原子を有する直鎖アルキル基、３〜２０個のＣ原子を有する分岐あるいは環状アルキル基（上記言及した基は、夫々１以上の基Ｒ４により置換されてよい。）または、各場合に１以上の基Ｒ４により置換されてよい６〜３０個の芳香族環原子を有する芳香族もしくは複素環式芳香族環構造であり；ここで、２個の基Ｒ１は、たがいに結合してよく、かつ環を形成してよく、その結果、フルオレンの9位でスピロ化合物を形成してよいが、ここで、スピロビフルオレンは除外される；
Ｒ２は、Ｈ、１〜２０個のＣ原子を有する直鎖アルキル基、３〜２０個のＣ原子を有する分岐あるいは環状アルキル基（基は、１以上の基Ｒ４により置換されてよい。）または１以上の基Ｒ４により置換されてよい６〜３０個の芳香族環原子を有する芳香族もしくは複素環式芳香族環構造であり；
Ｒ３は、Ｈまたは、各場合に、１以上の基Ｒ４により置換されてよい６〜３０個の芳香族環原子を有する芳香族もしくは複素環式芳香族環構造であり、ここで、Ｒ３は、特別に好ましくはＨであり；
Ｂ’は、単結合であり；
Ａｒ１、Ａｒ２は、出現毎に同一であるか異なり、ビフェニル、テルフェニルもしくはクアテルフェニル基であり、同一であるか互いに異なってよい１以上の基Ｒ６により置換されてよく、Ａｒ１およびＡｒ２中の環は、架橋しておらず、Ａｒ１およびＡｒ２は、特別に、好ましくは、同一であるか互いに異なる１以上の基Ｒ６により置換されてよいビフェニルである。
【００８５】
非常に、特に、好ましい態様では、本発明は、一般式（８）の化合物に関し、使用される記号に、以下が適用される：
Ｒ１は、出現毎に同一であるか異なり、１〜５個のＣ原子を有する直鎖アルキル基、好ましくは、メチル基もしくはエチル基（前記基は、夫々１以上の基Ｒ４により置換されてよい。）であり、または、それぞれ１以上の基Ｒ４により置換されてよいフェニル、ビフェニル、テルフェニルもしくはピリジル基であり、２個のアルキル基Ｒ１は、たがいに結合してよく、かつ環を形成してよく、その結果、フルオレンの9位でスピロ化合物を形成してよいが、ここで、スピロビフルオレンは除外され；
Ｒ２は、Ｈ、１〜２０個のＣ原子を有する直鎖アルキル基、３〜２０個のＣ原子を有する分岐あるいは環状アルキル基（基は、１以上の基Ｒ４により置換されてよい。）または１以上の基Ｒ４により置換されてよい６〜３０個の芳香族環原子を有する芳香族もしくは複素環式芳香族環構造であり；
Ｒ３は、Ｈまたは、各場合に、１以上の基Ｒ４により置換されてよい６〜３０個の芳香族環原子を有する芳香族もしくは複素環式芳香族環構造であり、ここで、Ｒ３は、特別に好ましくはＨであり；
Ｂ’は、単結合であり；
Ａｒ１、Ａｒ２は、出現毎に同一であるか異なり、ビフェニル、テルフェニルもしくはクアテルフェニル基であり、同一であるか互いに異なってよい１以上の基Ｒ６により置換されてよく、Ａｒ１およびＡｒ２中の環は、架橋しておらず、Ａｒ１およびＡｒ２は、特別に、好ましくは、同一であるか互いに異なる１以上の基Ｒ６により置換されてよいビフェニルである。
【００８６】
特別に好ましい態様では、本発明は、モノアミン化合物であることを特徴とする一般式（１）の化合物に関する。
【００８７】
本発明による化合物の合成は、当業者に知られたプロセスにより、実施することができる。調製は、たとえば、ハロゲン化、ブッフバルトカップリンおよびスズキカップリングにより実施することができる。
【００８８】
以下の反応スキームは、本発明の化合物（１）の調製のための好ましい合成経路を示す。本発明の化合物の合成のために、フルオレン化合物Ａは、式Ａｒ１-ＮＨ-Ａｒ２のアミンＢとブッフバルトカップリンで反応する。
【化２１】
2020125295.tif 000029
【００８９】
式中、上記定義が使用される記号と添え字に適用され、ここで、
Ｘａ０、Ｘｂ０、Ｘｃ０は、出現毎に同一であるか異なり、Ｒ３であり、および
Ｘａ１、Ｘｂ１、Ｘｃ１は、-Ｂ'-Ｙであり、Ｙは、脱離基、たとえば、ハロゲンである。
【００９０】
本発明の化合物の調製のための別の好ましい合成経路は、以下の反応スキームに描かれる。合成経路は、二種のカップリング反応を含む：まず、フルオレン化合物Ａは、第１のブッフバルトカップリングで式Ａｒ１-ＮＨ２のアミンＢと反応する。最後に第２のブッフバルトカップリングが、化合物Ｄ、たとえば、ブロモアリール化合物と実施される。
【化２２】
2020125295.tif 000030
【００９１】
式中、Ｙは、また、脱離基、たとえば、ハロゲンであり、
およびここで、
ＸＸａ０、ＸＸｂ０、ＸＸｃ０は、出現毎に同一であるか異なり、Ｒ３であり、および
ＸＸａ１、ＸＸｂ１、ＸＸｃ１は、-Ｂ'-ＮＨ-Ａｒ１である。
【００９２】
以下のスキームは、本発明の化合物の調製のためのさらに好ましい合成経路を示す。この目的のために、ベンゾクロメノンＥが、出発点の役を果たす。有機金属試薬、たとえば、グリニャールもしくは有機リチウム試薬の付加反応と引き続く中間体アルコレートの酸触媒環化が、対応する4-ヒドロキシフルオレンＦをもたらす。ヒドロキシ基は、引き続き、脱離基Ｙもしくは-Ｂ'-Ｙ（＝Ｘａ１）に、たとえば、トリフレート（ＴｆＯ）もしくはハロゲン化物（好ましくは、ＢｒもしくはＣｌ）に変換され、さらに、当業者になじみの方法（スズキ、ネギシ、ヤマモト、グリニャール-クロス、スチル、ヘックカップリング等のＣ-Ｃカップリング、ブッフバルトカップリング等のＣ-Ｎカップリング）により、本発明の化合物に変換され、ここで、ブッフバルトカップリングもしくはスズキカップリングが好ましい。Ｘａ１の場合には、もちろん、Ｙだけが脱離基であり；
【化２３】
2020125295.tif 000031
【００９３】
式中、使用される添え字は、上記示されるとおりに定義され、Ｂはホウ素原子である。
【００９４】
これは、好ましい4位にアミンを有するフルオレンの調製を可能とする。
【００９５】
フルオレンの1位にアミンを有する本発明のフルオレンを、それと全く同様に調製することができる。
【化２４】
2020125295.tif 000032
【００９６】
スズキカップリングのために使用される基Ｒを含むボロン酸エステルは、当業者によく知られている。本発明の化合物の合成に使用される出発化合物Ａ、Ｂ、Ｃ、Ｄ、ＥおよびＦは、当業者になじみである。さらに、幾つかの明確な合成プロセスが、実施例において詳細に説明される。
【００９７】
一般式（１）の化合物の調製のための好ましいカップリング反応は、ブッフバルトカップリングである。
【００９８】
本発明の好ましい化合物が、以下の表の例により示される。
【化２５−１】
2020125295.tif 000033
【化２５−２】
2020125295.tif 000034
【化２５−３】
2020125295.tif 000035
【化２５−４】
2020125295.tif 000036
【化２５−５】
2020125295.tif 000037
【化２５−６】
2020125295.tif 000038
【化２５−７】
2020125295.tif 000039
【化２５−８】
2020125295.tif 000040
【化２５−９】
2020125295.tif 000041
【化２５−１０】
2020125295.tif 000042
【化２５−１１】
2020125295.tif 000043
【化２５−１２】
2020125295.tif 000044
【化２５−１３】
2020125295.tif 000045
【化２５−１４】
2020125295.tif 000046
【００９９】
上記に記載される本発明の式（１）の化合物は、臭素、沃素、塩素、ボロン酸もしくはボロン酸エステル等の反応性脱離基により置換されてよい。これらは、対応するオリゴマー、デンドリマーまたはポリマーの調製のためのモノマーとして使用することができる。
適切な反応性脱離基は、たとえば、臭素、沃素、塩素、ボロン酸、ボロン酸エステル、アミン、末端Ｃ-Ｃ二重結合もしくはＣ-Ｃ三重結合を含むアルケニルまたはアルキニル基、オキシラン、オキセタン、環化、たとえば、1,3-双極子環付加を受ける基、たとえば、ジエンもしくはアジド等、カルボン酸誘導体、アルコールおよびシランである。
【０１００】
したがって、本発明は、さらに、一以上の式（１）の化合物を含むオリゴマー、ポリマーまたはデンドリマーに関し、ここで、ポリマー、オリゴマーまたはデンドリマーへの結合は、式（１）中で任意の所望の位置に位置することができる。式（１）の化合物の結合に応じて、化合物は、オリゴマーもしくはポリマーの側鎖の構成部分または主鎖の構成部分である。本発明の意味でのオリゴマーは、少なくとも三個のモノマー単位から構築される化合物の意味で使用される。本発明の意味でのポリマーは、少なくとも１０個のモノマー単位から構築される化合物の意味で使用される。本発明のポリマー、オリゴマーまたはデンドリマーは、共役、部分共役もしくは非共役であってよい。本発明のオリゴマーまたはポリマーは、直鎖、分岐鎖もしくは樹状であってよい。直鎖状に結合した構造においては、式（１）の単位は、たがいに直接結合するか、または二価の基、たとえば、置換もしくは非置換アルキレン基により、ヘテロ原子により、または二価の芳香族もしくは複素環式芳香族基により、たがいに結合してよい。分岐および樹状構造においては、三個以上の式（１）の単位は、三価もしくは多価の基、たとえば、三価もしくは多価の芳香族もしくは複素環式芳香族基により結合してもよく、分岐もしくは樹状オリゴマーまたはポリマーを生じる。
【０１０１】
本発明の化合物に対する上記記載したとおりの同じ選好が、オリゴマー、デンドリマーおよびポリマー中の式（１）の繰り返し単位にあてはまる。
【０１０２】
オリゴマーまたはポリマーの調製のために、本発明によるモノマーは、さらなるモノマーとホモ重合するか共重合する。適切で好ましいコモノマーは、フルオレン（たとえば、EP842208もしくはWO2002/22026にしたがう）、スピロビフルオレン（たとえば、EP707020、EP894107もしくはWO2006/061181にしたがう）、パラ-フェニレン（たとえば、WO1992/18552にしたがう）、カルバゾール（たとえば、WO2004/070772もしくはW02004/113468にしたがう）、チオフェン（たとえば、EP1028136にしたがう）、ジヒドロフェナントレン（たとえば、WO 2005/014689もしくはWO 2007/006383にしたがう）、シス-およびトランス-インデノフルオレン（たとえば、WO2004/041901もしくはWO2004/113412にしたがう）、ケトン（たとえば、WO2005/040302にしたがう）、フェナントレン（たとえば、WO2005/104264もしくはWO2007/017066にしたがう）または複数のこれらの単位から選ばれる。ポリマー、オリゴマーおよびデンドリマーは、また、さらなる単位、たとえば、ビニルトリアリールアミン（たとえば、WO2007/068325にしたがう）もしくは燐光金属錯体（たとえば、WO2006/03000にしたがう）等の発光（蛍光または燐光）単位および/または電荷輸送単位、特に、トリアリールアミン系のものをも通常含む。
【０１０３】
本発明によるポリマー、オリゴマーおよびデンドリマーは、有利な特性、特に、長い寿命、高い効率と良好な色座標を有する。
【０１０４】
本発明によるポリマーおよびオリゴマーは、一以上の型のモノマーの重合により一般的に調製され、少なくとも一つのモノマーは、ポリマー中に式（１）の繰り返し単位を生じる。適切な重合反応は、当業者に知られ、文献に記載されている。Ｃ-ＣまたはＣ-Ｎ結合を生じる、特に、適切で、好ましい重合反応は、以下のものである：
（Ａ）スズキ重合；
（Ｂ）ヤマモト重合；
（Ｃ）スチル重合および
（Ｄ）ハートウイッグ-ブッフバルト重合
重合をこれらの方法により実行することができる方法と次いでポリマーを反応媒体から分離し、精製することができる方法は、当業者に知られており、文献、たとえば、WO 2003/048225、WO 2004/037887およびWO 2004/037887に詳細に記載されている。
【０１０５】
したがって、本発明は、また、スズキ重合、ヤマモト重合、スチル重合またはハートウイッグ-ブッフバルト重合により調製されることを特徴とする本発明によるポリマー、オリゴマーおよびデンドリマーの調製方法に関する。本発明によるデンドリマーは、当業者に知られた方法によりもしくはそれに同様に調製することができる。適切な方法は、文献、たとえば、Frechet, Jean M. J.; Hawker, Craig J., "Hyperbranched polyphenylene and hyperbranched polyesters: new soluble, three-dimensional, reactive polymers"、 Reactive & Functional Polymers (1995), 26(1-3), 127-36; Janssen, H. M.; Meijer, E. W.、 "The synthesis and characterization of dendritic molecules", Materials Science and Technology (1999), 20 (Synthesis of Polymers), 403-458; Tomalia, Donald A., "Dendrimer molecules", Scientific American (1995), 272(5), 62-6、WO 2002/067343 A1およびWO 2005/026144 A1に記載されている。
【０１０６】
本発明の化合物、ポリマー、オリゴマーおよびデンドリマーは、電子素子に使用される他の有機機能性材料とともに組成物として使用することができる。多くの可能な有機機能性材料が当業者に知られている。したがって、本発明は、また、一以上の本発明の式（１）の化合物と少なくとも一つの本発明のポリマー、オリゴマーもしくはデンドリマーと蛍光エミッター、燐光エミッター、ホスト材料、マトリックス材料、電子輸送材料、電子注入材料、正孔伝導材料、正孔注入材料、電子ブロック材料および正孔ブロック材料より成る群から選ばれる少なくとも一つのさらなる有機機能性材料とを含む組成物に関する。
【０１０７】
液相からの、たとえば、スピンコーティングによるまたは印刷プロセスによる本発明の化合物の加工のためには、本発明の化合物の調合物を必要とする。これらの調合物は、たとえば、溶液、分散液もしくはミニエマルジョンであり得る。この目的のためには、二以上の溶媒の混合物を使用することが好ましいかもしれない。適切で、好ましい溶媒は、たとえば、トルエン、アニソール、o-、m-もしくはp-キシレン、メチルベンゾエート、ジメチルアニソール、メシチレン、テトラリン、ベラトール、ＴＨＦ、メチル-ＴＨＦ、ＴＨＰ、クロロベンゼン、ジオキサンまたはこれら溶媒の混合物である。
【０１０８】
したがって、本発明は、さらに、少なくとも一つの式（１）の化合物または少なくとも一つの式（１）の単位を含む少なくとも一つのポリマー、オリゴマーもしくはデンドリマーと少なくとも一つの溶媒、好ましくは、有機溶媒を含む調合物、特に、溶液、分散液もしくはミニエマルジョンに関する。この型の溶液を調製することができる方法は、当業者に知られており、たとえば、出願WO 2002/072714、WO 2003/019694とそこに引用された文献に記載されている。
【０１０９】
本発明の化合物は、エレクトロルミネッセンス素子、特に、有機エレクトロルミネッセンス素子（たとえば、ＯＬＥＤもしくはＯＬＥＣ）での使用のために適している。化合物は、置換に応じて、種々の機能および層に使用される。
【０１１０】
したがって、本発明は、さらに、式（１）の化合物の電子素子での使用と一以上の式（１）の化合物を含む電子素子自体に関する。ここで、電子素子は、好ましくは、有機集積回路（ＯＩＣ）、有機電界効果トランジスタ（ＯＦＥＴ）、有機薄膜トランジスタ（ＯＴＦＴ）、有機発光トランジスタ（ＯＬＥＴ）、有機太陽電池（ＯＳＣ）、有機光学検査器、有機光受容器、有機電場消光素子（ＯＦＱＤ）、有機発光電子化学電池（ＯＬＥＣ）、有機レーザーダイオード（Ｏ-ｌａｓｅｒ）から選ばれ、特に、好ましくは、有機エレクトロルミネッセンス素子（ＯＬＥＤもしくはＯＬＥＣ）から選ばれる。
【０１１１】
上記したとおり、本発明は、少なくとも一つの式（１）の化合物を含む電子素子に関する。ここで、電子素子は、好ましくは、上記言及した素子から選ばれる。特に、好ましくは、アノード、カソードと少なくとも一つの発光層を含む有機エレクトロルミッセンス素子（ＯＬＥＤ）であり、ここで、発光層、正孔輸送層もしくは他の層であり得る少なくとも一つの有機層は、少なくとも一つの式（１）の化合物を含む。
【０１１２】
カソード、アノードおよび発光層に加えて、有機エレクトロルミネセンス素子は、さらなる層を含んでよい。これらは、たとえば、各場合に、１以上の正孔注入層、正孔輸送層、正孔ブロック層、電子輸送層、電子注入層、電子ブロック層、励起子ブロック層、中間層、電荷生成層（IDMC 2003, Taiwan; Session 21 OLED (5), T. Matsumoto, T. Nakada, J.Endo, K. Mori, N. Kawamura, A. Yokoi, J.Kido, Multiphoton Organic EL Device Having Charge Generation Layer)および/または有機あるいは無機ｐ／ｎ接合を含んでもよい。しかしながら、これら層の夫々は、必ずしも存在する必要はなく、層の選択は使用される化合物と、特に、エレクトロルミネッセンス素子が蛍光であるか燐光であるかに常に依存することが指摘されねばならない。
【０１１３】
本発明の有機エレクトロルミネセンス素子は、複数の発光層を含んでもよい。この場合に、これらの発光層は、特に、好ましくは、３８０ｎｍ〜７５０ｎｍ間に全体で複数の最大発光波長を有し、全体として、白色発光が生じるものであり、換言すれば、蛍光もしくは燐光を発し、青色および黄色、オレンジ色もしくは赤色発光することができる種々の発光化合物を、発光層に使用することができる。特に、好ましいものは、３層構造であり、すなわち、３個の発光層を有する構造であり、その３層は青色、緑色およびオレンジ色もしくは赤色発光を呈する（基本構造については、たとえば、WO 2005/011013参照。）。本発明の化合物は、このような素子中で、正孔輸送層、発光層および/または別の層中に存在してもよい。白色光の生成のためには、広波長範囲で発光する個々に使用されるエミッター化合物が、色発光する複数のエミッター化合物に代えて適するかもしれないことに注意する必要がある。
【０１１４】
式（１）の化合物が、一以上の燐光ドーパントを含むエレクトロルミネセンス素子中で使用されることが、本発明にしたがって、好ましい。ここで、化合物は、種々の層、好ましくは、正孔輸送層、正孔注入層または発光層中で使用することができる。しかしながら、式（１）の化合物は、本発明にしたがって、一以上の蛍光ドーパントを含む電子素子に使用することもできる。
【０１１５】
用語燐光ドーパントは、発光が、スピン禁制遷移、たとえば、励起三重項状態または比較的高いスピン量子数を有する状態、たとえば、五重項状態からの遷移により生じる化合物を、典型的には、包含する。
【０１１６】
適切な燐光発光ドーパント（＝三重項エミッター）は、特に、適切な励起により、好ましくは、可視域で発光する化合物であり、加えて、２０より大きい原子番号、好ましくは、３８〜８４の原子番号、特に、好ましくは、５６〜８０の原子番号を有する少なくとも一つの原子を含む。使用される燐光発光エミッターは、好ましくは、銅、モリブデン、タングステン、レニウム、ルテニウム、オスミウム、ロジウム、イリジウム、パラジウム、白金、銀、金またはユウロピウムを含む化合物、特に、イリジウム、白金または銅を含む化合物である。
【０１１７】
本発明の目的のために、すべてのルミネッセントイリジウム、白金または銅錯体が、燐光化合物とみなされる。
【０１１８】
上記記載されたエミッターの例は、出願WO 00/70655、WO 01/41512、WO 02/02714、WO 02/15645、EP 1191613、EP 1191612、EP 1191614、WO 05/033244、WO 05/019373およびUS2005/0258742により明らかにされている。一般的には、燐光発光ＯＬＥＤのために先行技術にしたがって使用され、有機エレクトロルミネッセンス素子分野の当業者に知られるようなすべての燐光発光錯体が適切である。当業者は進歩性を必要とすることなく、有機エレクトロルミネッセンス素子中で式（１）の化合物と組み合わせて更なる燐光錯体を使用することもできよう。
【０１１９】
適切な燐光エミッター化合物の明確な例が、以下の表によりさらに明らかにされる。
【化２６−１】
2020125295.tif 000047
【化２６−２】
2020125295.tif 000048
【化２６−３】
2020125295.tif 000049
【化２６−４】
2020125295.tif 000050
【化２６−５】
2020125295.tif 000051
【化２６−６】
2020125295.tif 000052
【化２６−７】
2020125295.tif 000053
【化２６−８】
2020125295.tif 000054
【化２６−９】
2020125295.tif 000055
【化２６−１０】
2020125295.tif 000056
【０１２０】
本発明の好ましい態様では、一般式（１）の化合物は、正孔輸送材料として使用される。化合物は、ついで、好ましくは、正孔輸送層および/または正孔注入層中で使用される。本発明の意味での正孔注入層は、アノードに直接隣接する層である。本発明の意味での正孔輸送層は、正孔注入層と発光層との間に位置する層である。正孔輸送層は、発光層に直接隣接してよい。式（１）の化合物が、正孔輸送材料または正孔注入材料として使用されるならば、それらは、電子受容体化合物で、たとえば、Ｆ４-ＴＣＮＱ、Ｆ６-ＴＮＡＰとまたはEP1476881もしくはEP1596445に記載されるとおりの化合物でドープされるのが好ましいかもしれない（p-ドーピング）。本発明のさらに好ましい態様では、式（１）の化合物は、US2007/0092755に記載されたとおりのヘキサアザトリフェニレン誘導体と組み合わせて、正孔輸送材料として使用される。ここで、ヘキサアザトリフェニレン誘導体は、特に、好ましくは、別の層中で使用される。
【０１２１】
一般式（１）の化合物が、正孔輸送層中で正孔輸送材料として使用されるならば、化合物は、正孔輸送層中で純粋材料として、すなわち１００％の割合で使用することができるか、正孔輸送層中で一以上のさらなる化合物と組み合わせて使用することができる。
【０１２２】
本発明のさらなる態様では、一般式（１）の化合物は発光材料として使用される。この目的のために、化合物は、好ましくは、発光層中で使用される。少なくとも一つの一般式（１）の化合物に加えて、発光層は、さらに少なくとも一つのホスト材料を含む。当業者は、何の困難性もなく進歩性を要することなく、公知のホスト材料から選択することができる。
【０１２３】
本発明のさらなる態様では、一般式（１）の化合物は、一以上のドーパント、好ましくは、燐光ドーパントと組み合わせてマトリックス材料として使用される。
【０１２４】
マトリックス材料とドーパントとを含む系中のドーパントは、混合物中でのその割合がより少ない成分の意味で使用される。対応して、マトリックス材料は、マトリックス材料とドーパントとを含む系中で混合物中でのその割合がより多い成分の意味で使用される。
【０１２５】
発光層中のマトリックス材料の割合は、この場合、蛍光発光層に対しては、５０．０〜９９．９体積％、好ましくは、８０．０〜９９．５体積％、特に、好ましくは、９２．０〜９９．５体積％であり、燐光発光層に対しては、８５．０〜９７．０体積％である。
【０１２６】
対応して、ドーパントの割合は、蛍光発光層に対しては、０．１〜５０．０体積％、好ましくは、０．５〜２０．０体積％、特に、好ましくは、０．５〜８．０体積％であり、燐光発光層に対しては、３．０〜１５．０体積％である。
【０１２７】
有機エレクトロルミネッセンス素子の発光層は、また、複数のマトリックス材料（混合マトリックス系）および/または複数のドーパントを含んでもよい。この場合にも、ドーパントは、一般的には、系中でのその割合がより少ないものであり、マトリックス材料は、系中でのその割合がより多いものである。しかしながら、個々の場合では、系中の個々のマトリックス材料の割合は、個々のドーパントの割合よりも少なくてよい。
【０１２８】
本発明のさらに好ましい態様では、一般式（１）の化合物は、混合マトリックス系の成分として使用される。混合マトリックス系は、好ましくは、二または三種の異なるマトリックス材料、特に、好ましくは、二種の異なるマトリックス材料を含む。ここで、二種の材料の一つは、好ましくは、正孔輸送特性を有する材料であり他方は電子輸送特性を有する材料である。しかしながら、混合マトリックス成分の所望の電子輸送および正孔輸送特性は、単一の混合マトリックス成分中で主としてまたは完全に結合されてもよく、さらなる混合マトリックス成が他の機能を果たす。ここで、二種の異なるマトリックス材料は、１：５０〜１：１、好ましくは、１：２０〜１：１、特に、好ましくは、１：１０〜１：１、非常に、特に、好ましくは、１：４〜１：１の比で存在してよい。混合マトリックス系は、好ましくは、燐光有機エレクトロルミッセンス素子中で使用される。混合マトリックス系に関するより正確な情報は、特に、出願WO 2010/108579で得られる。
【０１２９】
混合マトリックス系は、一以上のドーパント、好ましくは、一以上の燐光ドーパントを含んでよい。一般的に、混合マトリックス系は、好ましくは、燐光有機エレクトロルミッセンス素子中で使用される
本発明の化合物と組み合わせて混合マトリックス系のマトリックス成分として特に適するマトリックス材料は、どの型のドーパントが混合マトリックス系に使用されるかに応じて、以下に示される燐光ドーパントのための好ましいマトリックス材料または蛍光ドーパントのための好ましいマトリックス材料から選ばれる。
【０１３０】
混合マトリックス系での使用のための好ましい燐光ドーパントは、上記表に示される燐光ドーパントである。
【０１３１】
本発明の素子中で関連する機能で好ましく使用される材料が、以下に示される。
【０１３２】
好ましい蛍光ドーパントは、アリールアミンのクラスから選ばれる。本発明の意味でのアリールアミンもしくは芳香族アミンは、窒素に直接結合した３個の置換あるいは非置換芳香族もしくは複素環式芳香族環構造を含む化合物の意味で使用される。これら芳香族もしくは複素環式芳香族環構造の少なくとも１個は、好ましくは、縮合環構造であり、特に、好ましくは、少なくとも１４個の芳香族環原子を有する。それらの好ましい例は、芳香族アントラセンアミン、芳香族アントラセンジアミン、芳香族ピレンアミン、芳香族ピレンジアミン、芳香族クリセンアミンもしくは芳香族クリセンジアミンである。芳香族アントラセンアミンは、一個のジアリールアミノ基が、アントラセン基に直接、好ましくは、9-位で結合する化合物の意味で使用される。芳香族アントラセンジアミンは、二個のジアリールアミノ基が、アントラセン基に直接、好ましくは、9.10-位で結合する化合物の意味で使用される。芳香族ピレンアミン、ピレンジアミン、クリセンアミンおよびクリセンジアミンは、同様に定義され、ここで、ジアリールアミノ基は、好ましくは、ピレンに、1位もしくは1.6-位で結合する。
【０１３３】
好ましくは、蛍光ドーパントのために適したマトリックス材料は、本発明の化合物に加えて、種々のクラスの物質からである。好ましいマトリックス材料は、オリゴアリーレン（たとえば、EP 676461にしたがう2,2’,7,7’-テトラフェニルスピロビフルオレンもしくはジナフチルアントラセン）、特に、縮合芳香族基を含むオリゴアリーレン、オリゴアリーレンビニレン（たとえば、ＤＰＶＢｉもしくはEP 676461にしたがうスピロ-ＤＰＶＢｉ）、ポリポダル金属錯体（たとえば、WO 2004/081017にしたがう）、正孔伝導化合物（たとえば、WO 2004/058911にしたがう）、電子伝導化合物、特に、ケトン、ホスフィンオキシド、スルホキシド等（たとえば、WO 2005/084081およびWO 2005/084082にしたがう）、アトロプ異性体（たとえば、WO 2006/048268にしたがう）、ボロン酸誘導体（たとえば、WO 2006/177052にしたがう）またはベンズアントラセン（たとえば、WO2008/145239）のクラスから選択される。特に、好ましいマトリックス材料は、ナフタレン、アントラセン、ベンゾアントラセンおよび/またはピレンを含むオリゴアリーレンもしくはこれら化合物のアトロプ異性体、オリゴアリーレンビニレン、ケトン、ホスフィンオキシドおよびスルホキシドのクラスから選択される。非常に、特に、好ましいマトリックス材料は、アントラセン、ベンゾアントラセン、ベンゾフェナントレンおよび/またはピレンを含むオリゴアリーレンもしくはこれら化合物のアトロプ異性体のクラスから選択される。本発明の意味でのオリゴアリーレンは、少なくとも三個のアリールもしくはアリーレン基が互いに結合した化合物の意味で使用される。
【０１３４】
燐光ドーパントのための好ましいマトリックス材料は、本発明の化合物に加えて、芳香族アミン、特に、トリアリールアミン、たとえば、US 2005/0069729にしたがう、カルバゾール誘導体（たとえば、ＣＢＰ（N.N-ビスカルバゾリルビフェニル）またはWO2005/039246、US2005/0069729、JP 2004/288381、EP1205527もしくはWO2008/086851にしたがう化合物、たとえば、出願WO2011/088877およびWO2011/128017にしたがう架橋カルバゾール誘導体、たとえば、WO2010/0136109およびWO2011/000455にしたがうインデノカルバゾール誘導体、たとえば、EP1617710、EP1617711、EP1731584、JP 2005/347160にしたがうアザカルバゾール誘導体、たとえば、WO2007/063754もしくはWO2008/056746にしたがうインドロカルバゾール誘導体、たとえば、WO 2004/093207もしくは2010/006680にしたがうケトン、たとえば、WO 2005/003253にしたがうホスフィンオキシド、スルホキシドおよびスルホン、オリゴフェニレン、たとえば、WO 2007/137725にしたがうバイポーラーマトリックス材料、たとえば、WO0205/111172にしたがうシラン、たとえば、WO 2006/117052にしたがうアザボロールもしくはボロン酸エステル、たとえば、WO2010/015306、WO2007/063754もしくはWO2008/056746にしたがうトリアジン誘導体、たとえば、EP652273およびWO 2009/062578にしたがう亜鉛錯体、アルミニウム錯体、たとえば、ＢＡｌｑ、たとえば、WO2010/054729にしたがうジアザシロールおよびテトラアザシロール誘導体、たとえば、WO2010/054730にしたがうジアザホスホール誘導体およびアルミニウム錯体、たとえば、ＢＡｌｑである
本発明の有機エレクトロルミネセンス素子の正孔注入もしくは正孔輸送層中で、または電子輸送層中で使用することができる適切な電荷輸送材料は、たとえば、Y. Shirota et al., Chem. Rev. 2007, 107(4), 953-1010に開示された化合物または先行技術によりこれらの層に使用される他の材料である。
【０１３５】
有機エレクトロルミッセンス素子のカソードは、好ましくは、低い仕事関数を有する金属、種々の金属を含む金属合金もしくは多層構造、たとえば、アルカリ土類金属、アルカリ金属、主族金属あるいはランタノイド金属（たとえば、Ｃａ、Ｂａ、Ｍｇ、Ａｌ、Ｉｎ、Ｍｇ、Ｙｂ、Ｓｍ等）を含む。また、適切なのは、アルカリ金属あるいはアルカリ土類金属と銀とを含む合金、たとえば、マグネシウムと銀とを含む合金である。多層構造の場合、たとえば、ＡｇあるいはＡｌのような比較的高い仕事関数を有するさらなる金属を前記金属に加えて使用することもでき、その場合、たとえば、Ｃａ/Ａｇ、Ｍｇ/ＡｇもしくはＡｇ／Ａｇのような金属の組み合わせが一般的に使用される。高い誘電定数を有する材料の薄い中間層を金属カソードと有機半導体との間に挿入することも好ましいかもしれない。この目的のために適切なものは、たとえば、アルカリ金属フッ化物もしくはアルカリ土類金属フッ化物だけでなく対応する酸化物もしくは炭酸塩である（たとえば、ＬｉＦ、Ｌｉ２Ｏ、ＢａＦ２、ＭｇＯ、ＮａＦ、ＣｓＦ、Ｃｓ２ＣＯ３等）。さらに、リチウムキノリナート（ＬｉＱ）をこの目的のために使用することができる。この層の層厚は、好ましくは、０．５〜５ｎｍである。
【０１３６】
アノードは、好ましくは、高い仕事関数を有する材料を含む。アノードは、好ましくは、真空に対して４．５ｅＶより高い仕事関数を有する。この目的に適切なものは、一方で、たとえば、Ａｇ、ＰｔもしくはＡｕのような高い還元電位を有する金属である。他方で、金属/金属酸化物電極（たとえば、Ａｌ/Ｎｉ/ＮｉＯｘ、Ａｌ/ＰｔＯｘ）も好ましいかもしれない。いくつかの用途のためには、少なくとも一つの電極は、有機材料の照射（有機太陽電池）もしくは光のアウトカップリング（ＯＬＥＤ、Ｏ−ｌａｓｅｒ）の何れかを可能とするために、透明または部分的に透明でなければならない。ここで、好ましいアノード材料は、伝導性混合金属酸化物である。特に、好ましいものは、インジウム錫酸化物（ＩＴＯ）もしくはインジウム亜鉛酸化物（ＩＺＯ）である。さらに好ましいものは、伝導性のドープされた有機材料、特に、伝導性のドープされたポリマーである。
【０１３７】
素子は（用途に応じて）適切に構造化され、接点を供され、本発明による素子の寿命が水および/または空気の存在で短くなることから、最後に封止される。
【０１３８】
好ましい態様では、本発明の有機エレクトロルミネッセンス素子は、１以上の層が、昇華プロセスにより適用され、材料は、１０−５mbar未満、好ましくは、１０−６mbar未満の初期圧力で、真空昇華ユニット中で真空気相堆積されることを特徴とする。しかしながら、初期圧力は、さらにより低くても、たとえば、１０−７mbar未満でも可能である。
【０１３９】
同様に好ましい有機エレクトロルミネッセンス素子は、１以上の層が、ＯＶＰＤ（有機気相堆積）プロセスもしくはキャリアガス昇華により適用され、材料は、１０−５mbar〜１barの圧力で適用される。このプロセスの特別な場合は、ＯＶＪＰ（有機気相ジェット印刷）プロセスであり、材料はノズルにより直接適用され、そしてそれにより構造化される（たとえば、M. S. Arnold et al., Appl. Phys. Lett. 2008, 92, 053301）。
【０１４０】
更に、好ましい有機エレクトロルミネッセンス素子は、１以上の層が、溶液から、たとえば、スピンコーティングにより、もしくは、たとえばスクリーン印刷、フレキソ印刷、ノズル印刷あるいはオフセット印刷、特に、好ましくは、ＬＩＴＩ（光誘起熱画像化、熱転写印刷）、あるいはインクジェット印刷のような任意の所望の印刷プロセスにより製造されることを特徴とする。可溶性の式（１）の化合物が、この目的のために必要である。
高い溶解性は、化合物の適切な置換により成し遂げることができる。
【０１４１】
本発明の有機エレクトロルミネッセンス素子の製造のために、一以上の層を溶液からまた一以上の層を昇華プロセスにより適用することが、さらに、好ましい。
【０１４２】
本発明にしたがって、一以上の一般式（１）の化合物を含む電子素子は、照明用途の光源として、医療および/または美容用途（たとえば、光治療）の光源として、表示装置において使用することができる。
【０１４３】
一般式（１）の化合物を含む素子を、非常に多用途で使用することができる。よって、たとえば１以上の一般式（１）の化合物を含むエレクトロルミネッセンス素子を、テレビジョン、モバイル電話機、コンピュータ、カメラ用の画面で使用することができる。しかしながら、素子を照明用途にも使用することができる。さらに、たとえば、ＯＬＥＤまたはＯＬＥＣにおいて、一般式（１）の少なくとも１つの化合物を含むエレクトロルミネッセンス素子を、医学もしくは美容における光線療法に利用できる。よって、多数の病気（乾癬、アトピー性皮膚炎、炎症、にきび、皮膚癌等）もしくは皮膚の皺、皮膚の発赤、皮膚の老化の予防または低減の処置をすることができる。さらに、飲料、食物又は食品を新鮮に保つため、または装置（例えば医療機器）を滅菌するために、発光素子を利用することができる。
【０１４４】
本発明による化合物と本発明による有機エレクトロルミネッセンス素子は先行技術より優れた以下の驚異的な利点により、特徴付けられる。
【０１４５】
１．本発明による化合物は、たとえば有機エレクトロルミネッセンス素子のような電子素子における正孔輸送層又は正孔注入層で用いるには、特に、それらの高い正孔移動度により、非常に極めて好適である。
【０１４６】
２．本発明による化合物は、比較的低い昇華温度、高い温度安定性、高い酸化安定性と高いガラス転移温度を有し、このことはたとえば溶液からのまたは気相からの加工可能性と、電子素子での使用との両者について好都合である。
【０１４７】
３．電子素子における本発明による化合物の使用、特に、正孔輸送層または正孔注入層の材料として、さらに発光材料として用いることは、高い効率、低い駆動電圧と長い寿命をもたらす。
【０１４８】
本発明で説明された態様の変形が、本発明の範囲に入ることが指摘されねばならない。
本発明で開示された各特長は、明確に除外されなければ、同じか、等価か、類似する目的に役立つ代替的特徴により置き代えられてよい。したがって、特に断らなければ、本発明で開示された各特長は、一般的な一連の例としてか、等価か類似する特長とみなされなければならない。
【０１４９】
本発明のすべての特長は、ある特徴および/または工程が相互に排除しないならば、とにかく互いに組み合わせることができる。これは、特に、本発明の好ましい特徴にあてはまる。同様に、非本質的な組み合わせの特徴は、（組み合わせではなく）別に、使用することができる。
【０１５０】
多くの特徴、特に、本発明の好ましい態様の特徴は、それ自身で発明性があり、本発明の態様の単なる部分としてだけではないとみなされねばならない。現在クレームされた発明に加えてまたその代替として、独立した保護が、これらの特徴のために与えられてよい。
【０１５１】
本発明で開示された技術的機能に関する教示を抽出し、他の例と組み合わせることができる。
【０１５２】
本発明は、次の使用例により、より詳細に説明されるが、本発明は例の範囲に限定されるものではない。
【０１５３】
例
材料
【化２７−１】
2020125295.tif 000057
【化２７−２】
2020125295.tif 000058
【化２７−３】
2020125295.tif 000059
【化２７−４】
2020125295.tif 000060
【化２７−５】
2020125295.tif 000061
【化２７−６】
2020125295.tif 000062
【０１５４】
材料ＨＩＬ１、ＨＩＬ２（EP 0676461）、Ｈ１（WO 2008/145239）、Ｈ２（WO 2010/136109）、ＥＴＭ１（WO 2005/053055）、ＳＥＢ１（WO 2008/006449）、ＬＩＱ、ＩｒｐｙおよびＮＰＢは先行技術から当業者によく知られている。化合物ＨＴＭＶ１〜ＨＴＭＶ６は比較化合物であり、これらを例１に記載のプロセスに同様に調製することができる。化合物（１−１）、（１−４）、（１−７）、（５−１）、（４−１）、（１−１２）、（１−１３）、（１−１４）、（１−１５）、（６−３）、（６−２）、（６−１）、（６−４）、（６−５）、（８−１）、（７−２）、（７−１）、（９−２）、（２−７）、（２−８）と（１−１７）は本発明にしたがう。
【０１５５】
例１
化合物ビスビフェニル-4-イル-(9,9-ジフェニル-9H-フルオレン-4-イル)アミン（１−１）と化合物（１−２）〜（１−１２）の合成
【化２８】
2020125295.tif 000063
【０１５６】
4-ブロモ-9,9-ジフェニル-9H-フルオレン
３７ｇ（１５２ミリモル）の2,2’-ジブロモビフェニルを、加熱により乾燥させた、フラスコ中で、３００ｍｌの無水ＴＨＦ中に溶解させる。反応混合物を−７８℃まで冷却する。ヘキサン（１１９ミリモル）中、７５ｍｌのｎ−ＢｕＬｉの１５％溶液をこの温度でゆっくりと滴下する（期間:約１時間）。バッチをさらに１時間、−７０℃で撹拌する。２１．８ｇのベンゾフェノン（１１９ミリモル）をその後、１００ｍｌのＴＨＦ中に溶解させ、−７０℃で滴下する。添加が終わると、反応混合物を室温までゆっくりと温め、ＮＨ４Ｃｌを使用して、さまし、その後、ロータリーエバポレーター中で蒸発させる。５１０ｍｌの酢酸を蒸発させた溶液へ慎重に添加し、１００ｍｌの発煙ＨＣｌをその後添加する。バッチを７５℃まで加熱し、この温度で４時間維持する。白色の固形物をこの期間に沈殿させる。次いで、バッチを室温まで冷却し、沈殿した固形物を吸引濾過し、メタノールでゆすぐ。残留物を真空において４０℃で乾燥させる。収率は３３．２ｇ（８３ミリモル）（理論値の７０％）である。
【０１５７】
以下の臭素化化合物を同様に調製する：
【化２９−１】
2020125295.tif 000064
【化２９−２】
2020125295.tif 000065
【０１５８】
ビスビフェニル-4-イル-(9,9-ジフェニル-9H-フルオレン-4-イル)アミン（１−１）１７ｇのビスビフェニル-4-イルアミン（５３ミリモル）と、２３．１ｇの4-ブロモ-9,9-ジフェニル-9H-フルオレン（５８ミリモル）とを５００ｍｌのトルエン中に溶解させる：溶液を脱気し、Ｎ２で飽和させる。５．３ｍｌ（５．３ミリモル）の１Ｍ  トリ-tert-ブチルホスフィン溶液と、０．６ｇ（２．６５ミリモル）の酢酸パラジウム（ＩＩ）を次いで添加する。１２．７ｇのナトリウムtert-ブトキシド（１３２．２３ミリモル）をその後、添加する。反応混合物を保護雰囲気下で３時間、沸騰させて加熱する。その後、混合物をトルエンと水との間で分画し、有機相を水で３度洗浄し、Ｎａ２ＳＯ４により乾燥させ、ロータリーエバポレーター中で蒸発させる。粗生成物をシリカゲルを通してトルエンと共に濾過した後、残された残留物をヘプタン／トルエンから再結晶化させ、最後に、高真空において昇華させる。純度は９９．９％である。収率は２９ｇ（理論値の８７％）である。
【０１５９】
以下の化合物（１−２）〜（１−１７）を同様に調製する。
【化３０−１】
2020125295.tif 000066
【化３０−２】
2020125295.tif 000067
【化３０−３】
2020125295.tif 000068
【化３０−４】
2020125295.tif 000069
【０１６０】
例２
化合物ビフェニル-3-イルビフェニル-4-イル-(9,9-ジメチル-9H-フルオレン-3-イル)アミン（２−１）と化合物（２−２）〜（２−１０）の合成
【化３１】
2020125295.tif 000070
【０１６１】
3-ブロモ-9,9-ジメチル-9H-フルオレン
２９．５ｇ（１２０ミリモル）の3-ブロモ-9H-フルオレン（Tetrahedron Letters, 51, 37, 4894-4897; 2010）を、加熱により乾燥させたフラスコ中で、２２０ｍｌの無水ＤＭＳＯ中に溶解させる。３４．７ｇ（３６１ミリモル）のＮａＯｔＢｕを室温で添加する。懸濁液を６５℃の内部温度にする。ＤＭＳＯ（５０ｍｌ）中の２２．５ｍｌ（３６１ミリモル）のヨードメタン溶液を、内部温度が６５℃を超えない速度で、この温度で滴下する（期間：約３０分間）。バッチをさらに３０分間、６５℃の内部温度で維持し、その後、４００ｍｌのよく冷えた水性Ｎａ４ＯＨ溶液（１／１、ｖ／ｖ）へ注ぎ、約２０分間撹拌する。沈殿した固形物を吸引濾過し、約２００ｍｌのＨ２Ｏとメタノールで連続して洗浄する。収率：３１ｇ（１１４ミリモル）（理論値の９５％）。
【０１６２】
以下の臭素化化合物を同様に調製する：
【化３２】
2020125295.tif 000071
【０１６３】
ビフェニル-3-イルビフェニル-4-イル-(9,9-ジメチル-9H-フルオレン-3-イル)アミン（２−１）
３０ｇのビフェニル-3-イルビフェニル-4-イルアミン（９３．４ミリモル）と、２５．５ｇの3-ブロモ-9,9-ジメチル-9H-フルオレン（９３．４ミリモル）とを６００ｍｌのトルエン中に溶解させ、溶液を脱気し、Ｎ２で飽和させる。３．２ｇ（３．７３ミリモル）のトリ-tert-ブチルホスフィンと、０．４２ｇ（１．８７ミリモル）の酢酸パラジウム（ＩＩ）を次いで添加する。１３．９ｇのナトリウムtert-ブトキシド（１４０ミリモル）をその後、添加する。反応混合物を保護雰囲気下で５時間、沸騰させて加熱する。その後、混合物をトルエンと水との間で分画し、有機相を水で３度洗浄し、Ｎａ２ＳＯ４により乾燥させ、ロータリーエバポレーター中で蒸発させる。粗生成物をシリカゲルを通してトルエンと共に濾過した後、残された残留物をヘプタン／トルエンから再結晶化させ、最後に、高真空において昇華させる。純度は９９．９％である。収率は３７．８ｇ（理論値の７９％）である。
【０１６４】
以下の化合物（２−２）〜（２−１０）を同様に調製する：
【化３３−１】
2020125295.tif 000072
【化３３−２】
2020125295.tif 000073
【化３３−３】
2020125295.tif 000074
【０１６５】
例３
化合物ビフェニル-2-イルビフェニル-4-イル-(9,9-ジフェニル-9H-フルオレン-3-イル)アミン（３−１）と化合物（３−２）〜（３−５）の合成
【化３４】
2020125295.tif 000075
【０１６６】
3-ブロモ-9,9-ジフェニル-9H-フルオレン
５０ｇ（１９３ミリモル）の3-ブロモ-9H-フルオレノン（Tetrahedron Letters, 51, 7, 2039-54; 1995）を、加熱により乾燥させた、フラスコ中で、５００ｍｌの無水ＴＨＦ中に溶解させる。透明な溶液を−１０℃まで冷却し、７０．７ｍｌ（２１２ミリモル）の３Ｍ  フェニルマグネシウムブロミド溶液を次いで添加する。反応混合物を室温までゆっくりと温め、次いでＮＨ４Ｃｌ（５００ｍｌ）を使用して、さます。その後、混合物を酢酸エチルと水との間で分画し、有機相を水で３度洗浄し、Ｎａ２ＳＯ４により乾燥させ、ロータリーエバポレーター中で蒸発させる。粗生成物をヘプタン／トルエンから再結晶化させる。４００ｍｌのベンゼンを残留物に添加する。バッチを５０℃まで加熱し、１８．６ｍｌのトリフルオロメタンスルホン酸をその後、滴下する。３０分後、反応混合物を室温まで冷却し、１ｌの水へ注ぐ。混合物をトルエンと水との間で分画し、有機相を水で３度洗浄し、Ｎａ２ＳＯ４により乾燥させ、ロータリーエバポレーター中で蒸発させる。粗生成物をシリカゲルを通してヘプタン／酢酸エチル（１：１）と共に濾過すると、５５．６ｇ（１３５ミリモル）（理論値の７０％）を得る。
【０１６７】
以下の臭素化化合物を同様に調製する：
【化３５】
2020125295.tif 000076
【０１６８】
ビフェニル-2-イルビフェニル-4-イル-(9,9-ジフェニル-9H-フルオレン-3-イル)アミン（３−１）
１２ｇのビフェニル-2-イルビフェニル-4-イルアミン（３７ミリモル）と、１６．３ｇの3-ブロモ-9,9-ジフェニル-9H-フルオレン（４１ミリモル）とを３６０ｍｌのトルエン中に溶解させる：溶液を脱気し、Ｎ２で飽和させる。３．７ｍｌ（３．７ミリモル）のトリ-tert-ブチルホスフィンの１Ｍ溶液と、０．４２ｇ（１．８７ミリモル）の酢酸パラジウム（ＩＩ）を次いで添加する。９．０ｇのナトリウムtert-ブトキシド（９３．３ミリモル）をその後、添加する。反応混合物を保護雰囲気下で３時間、沸騰させて加熱する。その後、混合物をトルエンと水との間で分画し、有機相を水で３度洗浄し、Ｎａ２ＳＯ４により乾燥させ、ロータリーエバポレーター中で蒸発させる。粗生成物をシリカゲルを通してトルエンと共に濾過した後、残された残留物をヘプタン／トルエンから再結晶化させ、最後に、高真空において昇華させる。純度は９９．９％である。収率は２０ｇ（理論値の８５％）である。
【０１６９】
以下の化合物（３−２）〜（３−５）を同様に調製することができる。
【化３６】
2020125295.tif 000077
【０１７０】
例４
化合物ビスビフェニル-4-イル-[4-(9,9-ジフェニル-9H-フルオレン-4-イル)フェニル]アミン（４−１）と化合物（４−２）〜（４−７）の合成
【化３７】
2020125295.tif 000078
【０１７１】
4-(4-クロロフェニル)-9,9-ジフェニル-9H-フルオレン
７．９ｇ（５０ミリモル）の4-クロロベンゼンボロン酸と、２０ｇ（５０ミリモル）の4-ブロモ-9,9-ジフェニル-9H-フルオレンと、５５ｍｌの水性の２Ｍ  ＮａＨＣＯ３溶液（１１１ミリモル）とを４００ｍｌのジメトキシエタン中で懸濁させる。１．４５ｇ（１．２６ミリモル）のテトラキス（トリフェニルホスフィン）パラジウム（０）をこの懸濁液に添加する。反応混合物を還流下で１６時間加熱する。冷却後、有機相を分離させ、シリカゲルを通して濾過し、３００ｍｌの水で３度洗浄し、その後、蒸発乾固させる。シリカゲルを通してヘプタン／酢酸エチル（２０：１）と共に粗生成物を濾過すると、１８．４ｇ（８５％）の4-(4-クロロフェニル)-9,9-ジフェニル-9H-フルオレンが得られる。
【０１７２】
以下の塩素化化合物を同様に調製する：
【化３８】
2020125295.tif 000079
【０１７３】
ビスビフェニル-4-イル-[4-(9,9-ジフェニル-9H-フルオレン-4-イル)フェニル]アミン（４−１）
１３．６０ｇのビスビフェニル-4-イルアミン（４３ミリモル）と、１８．２ｇの4-クロロ-9,9-ジフェニル-9H-フルオレン（４３ミリモル）とを４００ｍｌのトルエン中に溶解させる：溶液を脱気し、Ｎ２で飽和させる。１．０４ｇ（２．５５ミリモル）のＳ−Ｐｈｏｓと１．９４ｇ（２．１３０７ミリモル）のパラジウム（ＩＩ）ｄｂａを次いで添加する。１０ｇのナトリウムtert-ブトキシド（１０６ミリモル）をその後、添加する。反応混合物を保護雰囲気下で３時間、沸騰させて加熱する。その後、混合物をトルエンと水との間で分画し、有機相を水で３度洗浄し、Ｎａ２ＳＯ４により乾燥させ、ロータリーエバポレーター中で蒸発させる。粗生成物をシリカゲルを通してトルエンと共に濾過した後、残された残留物をヘプタン／トルエンから再結晶化させ、最後に、高真空において昇華させる。純度は９９．９％である。収率は２３ｇ（理論値の７７％）である。
【０１７４】
以下の化合物を同様に調製する。
【化３９−１】
2020125295.tif 000080
【化３９−２】
2020125295.tif 000081
【化３９−３】
2020125295.tif 000082
【０１７５】
例５
化合物ビスビフェニル-4-イル-[9,9-ジメチル-1-(9-フェニル-9H-カルバゾール-3-イル)- 9H-フルオレン-4-イル]アミン（５−１）と化合物（５−２）〜（５−５）の合成
【化４０】
2020125295.tif 000083
【０１７６】
ビスビフェニル-4-イル-(1-ブロモ-9,9-ジメチル-9H-フルオレン-4-イル)アミン１５．０ｇ（２９ミリモル）のビスビフェニル-4-イル-(9,9-ジメチル-9H-フルオレン-4-イル)アミンを、１５０ｍｌのアセトニトリル中に溶解させ、５．２ｇ（２９ミリモル）のN-ブロモ-スクシンイミドを室温で小分けして添加する。反応が終わると、水と酢酸エチルを添加し、有機相を分離させ、乾燥させ、蒸発させる。粗生成物を高温のＭｅＯＨ／ヘプタン（１：１）で複数回撹拌することにより洗浄する。収率：１３．５ｇ（８０％）の生成物。
【０１７７】
以下の臭素化化合物を同様に調製する：
【化４１】
2020125295.tif 000084
【０１７８】
ビスビフェニル-4-イル-[9,9-ジメチル-1-(9-フェニル-9H-カルバゾール-3-イル)-9H-フルオレン-4-イル]アミン（５−１）
６．３ｇ（２２ミリモル）のN-フェニルカルバゾール-3-イルボロン酸と、１３ｇ（２２ミリモル）のビスビフェニル-4-イル-(1-ブロモ-9,9-ジメチル-9H-フルオレン-4-イル)アミンとを２００ｍｌのジメトキシエタンと３０ｍｌの２Ｍ  Ｎａ２ＣＯ３溶液中で懸濁させる。０．６ｇ（２．０ミリモル）のテトラキス（トリフェニルホスフィン）パラジウムをこの懸濁液に添加する。反応混合物を還流下で１６時間加熱する。冷却後、反応混合物を酢酸エチルで希釈し、有機相を分離させ、１００ｍｌの水で３度洗浄し、その後、蒸発乾固させる。粗生成物をシリカゲルを通してヘプタン／酢酸エチル（２０：１）と共に濾過すると、１５ｇ（９０％）のビスビフェニル-4-イル-[9,9-ジメチル-1-(9-フェニル-9H-カルバゾール-3-イル)-9H-フルオレン-4-イル]アミン（５−１）が得られる。
【０１７９】
化合物（５−２）〜（５−５）を同様に調製する：
【化４２】
2020125295.tif 000085
【０１８０】
例６
化合物ビフェニル-4-イル-(4-ジベンゾフラン-4-イル-フェニル)-[4-(9,9-ジフェニル-9H-フルオレン-4-イル)フェニル]アミン（６−１）と化合物（６−２）〜（６−５）の合成
【化４３】
2020125295.tif 000086
【０１８１】
ビフェニル-4-イル-(4-クロロフェニル)-(4-ジベンゾフラン-4-イルフェニル)アミン３０．０ｇのビフェニル-4-イル-(4-ジベンゾフラン-4-イルフェニル)アミン（CAS: 955959-89-4）（７３ミリモル）と１７．４ｇの1-クロロ-2-ヨードベンゼン（７３ミリモル）とを、４６０ｍｌのトルエン中に溶解させる：溶液を脱気し、Ｎ２で飽和させる。２．９ｍｌ（２．９ミリモル）の１Ｍ  トリ-tert-ブチルホスフィン溶液と、０．３３ｇ（１．４６ミリモル）の酢酸パラジウム（ＩＩ）を次いで添加する。１０．５ｇのナトリウムtert-ブトキシド（１０９ミリモル）をその後、添加する。反応混合物を保護雰囲気下で３時間、沸騰させて加熱する。その後、混合物をトルエンと水との間で分画し、有機相を水で３度洗浄し、Ｎａ２ＳＯ４により乾燥させ、ロータリーエバポレーター中で蒸発させる。粗生成物をシリカゲルを通してトルエンと共に濾過した後、残された残留物をヘプタン／トルエンから再結晶化させ、最後に、高真空において昇華させる。純度は９９．９％である。収率は３０ｇ（理論値の８０％）である。
【０１８２】
以下の化合物を同様に調製する：
【化４４】
2020125295.tif 000087
【０１８３】
ビフェニル-4-イル-(4-ジベンゾフラン-4-イル-フェニル)-[4-(9,9-ジフェニル-9H-フルオレン-4-イル)フェニル]アミン（６−１）
２０．０ｇ（４５ミリモル）のピナコールイル（9,9-ジフェニル-9H-フルオレン-4-イル）ボロネートと、２３．５ｇ（４５ミリモル）のビフェニル-4-イル-(4-クロロフェニル) -(4-ジベンゾフラン-4-イル-フェニル)アミンとを、４００ｍｌのジオキサンと１３．７ｇのフッ化セシウム（９０ミリモル）中に懸濁させる。４．０ｇ（５．４ミリモル）のビス(トリシクロヘキシルホスフィン)二塩化パラジウムをこの懸濁液に添加し、反応混合物を還流下で１８時間加熱する。冷却後、有機相を分離させ、シリカゲルを通して濾過し、８０ｍｌの水で３度洗浄し、その後、蒸発乾固させる。粗生成物をシリカゲルを通してトルエンと共に濾過した後、残された残留物をヘプタン／トルエンから再結晶化させ、最後に、高真空において昇華させる。純度は９９．９％である。収率は２５ｇ（理論値の８０％）である。
【０１８４】
以下の化合物（６−２）〜（６−５）を同様に調製する：
【化４５】
2020125295.tif 000088
【０１８５】
例７
化合物ビスビフェニル-4-イル-(7-ジベンゾフラン-4-イル-9,9-ジフェニル-9H-フルオレン-4-イル)アミン（７−１）と化合物（７−２）〜（７−５）の合成
【化４６】
2020125295.tif 000089
【０１８６】
8-ジベンゾフラン-4-イルベンゾ[c]クロメン-6-オン
３０．０ｇ（１４２ミリモル）のジベンゾフラン-4-ボロン酸と、３２ｇ（１４２ミリモル）の8-クロロベンゾ[c]クロメン-6-オン（CAS: 742058-81-7）と、４３ｇのフッ化セシウム（２８３ミリモル）を８００ｍｌのジオキサン中に懸濁させる。１２．５ｇ（１７ミリモル）のビス(トリシクロヘキシルホスフィン)二塩化パラジウムをこの懸濁液に添加し、反応混合物を還流下で１８時間加熱する。冷却後、有機相を分離させ、シリカゲルを通して濾過し、１００ｍｌの水で３度洗浄し、その後、蒸発乾固させる。粗生成物をシリカゲルを通してトルエンと共に濾過した後、残された残留物をヘプタン／トルエンから再結晶化させる。収率は４５ｇ（理論値の８８％）である。
【０１８７】
以下の化合物を同様に調製する：
【化４７】
2020125295.tif 000090
【０１８８】
7-ジベンゾフラン-4-イル-9,9-ジフェニル-9H-フルオレン-4-オル２５．４ｇ（７０ミリモル）の8-ジベンゾフラン-4-イルベンゾ[c]クロメン-6-オンを、加熱により乾燥させたフラスコ中で、３４０ｍｌの無水ＴＨＦ中に溶解させる。溶液をＮ２で飽和させる。透明な溶液を−１０℃まで冷却し、７０ｍｌ（２１０ミリモル）の３Ｍ
フェニルマグネシウムブロミド溶液を次いで添加する。反応混合物を室温までゆっくりと温め、次いで無水酢酸（７０ミリモル）を使用して、さます。その後、混合物を酢酸エチルと水との間で分画し、有機相を水で３度洗浄し、Ｎａ２ＳＯ４により乾燥させ、ロータリーエバポレーター中で蒸発させる。３１０ｍｌの酢酸を、蒸発させた溶液へ慎重に添加し、７０ｍｌの発煙ＨＣｌをその後添加する。バッチを７５℃まで加熱し、４時間、この温度で維持する。白色の固形物をこの期間に沈殿させる。次いで、バッチを室温まで冷却し、沈殿した固形物を吸引濾過し、メタノールでゆすぐ。残留物を真空において４０℃で乾燥させる。粗生成物をシリカゲルを通してヘプタン／酢酸エチル（１：１）と共に濾過すると、２６ｇ（理論値の７５％）を得る。
【０１８９】
以下の臭素化化合物を同様に調製する：
【化４８】
2020125295.tif 000091
【０１９０】
ビスビフェニル-4-イル-(7-ジベンゾフラン-4-イル-9,9-ジフェニル-9H-フルオレン-4-イル)-アミン（７−１）
２５ｇ（５０ミリモル）の7-ジベンゾフラン-4-イル-9,9-ジフェニル-9H-フルオレン-4-オルを、加熱により乾燥させた、フラスコ中で、３００ｍｌの無水ＴＨＦ中に溶解させる。溶液をＮ２で飽和させる。透明な溶液を５℃まで冷却し、２０ｍｌ（１５０ミリモル）のトリエチルアミンと、１２２ｍｇの4-ジメチルアミノピリジンと、８．６５ｍｌのトリフルオロメタンスルホン酸無水物を次いで添加する。反応混合物を室温までゆっくりと温める。反応混合物をその後、ヘプタンで希釈し、ロータリーエバポレーター中で蒸発させ、水で分画し、有機相を水で３度洗浄し、Ｎａ２ＳＯ４により乾燥させ、ロータリーエバポレーター中で蒸発させる。粗生成物をシリカゲルを通してヘプタン／酢酸エチル（１：１）と共に濾過すると、３０ｇ（理論値の９８％）を得る。
【０１９１】
１８．９ｇのトリフレート（３０ミリモル）と、８．１６ｇのビス-4-ビフェニルアミン（２５ミリモル）とを２４０ｍｌのトルエン中に溶解させる：溶液を脱気し、Ｎ２で飽和させる。０．７４ｇ（１．７９ミリモル）のＳ−Ｐｈｏｓと１．３６ｇのパラジウムｄｂａ（１．４９ミリモル）を次いで添加する。５．７ｇのナトリウムtert-ブトキシド（５９．７ミリモル）をその後、添加する。反応混合物を保護雰囲気下で３時間、８５℃で加熱する。その後、混合物をトルエンと水との間で分画し、有機相を水で３度洗浄し、Ｎａ２ＳＯ４により乾燥させ、ロータリーエバポレーター中で蒸発させる。粗生成物をシリカゲルを通してトルエンと共に濾過した後、残された残留物をヘプタン／トルエンから再結晶化させる。純度は９９．９％である。収率は１５ｇ（理論値の６５％）である。
【０１９２】
以下の化合物を同様に調製する：
【化４９】
2020125295.tif 000092
【０１９３】
例８
化合物N＊2＊,N＊5＊,N＊5＊-トリスビフェニル-4-イル-N＊2＊-ビフェニル-2-イル-9,9-ジフェニル-9H-フルオレン-2,5-ジアミン（８−１）の合成
【化５０】
2020125295.tif 000093
【０１９４】
8-(ビフェニル-4-イルビフェニル-2-イルアミノ)ベンゾ[c]クロメン-6-オン１９．０ｇのビフェニル-2-イルビフェニル-4-イルアミン（５９ミリモル）と、１６．３ｇの8-ブロモベンゾ[c]クロメン-6-オン（５９ミリモル）とを、４００ｍｌのトルエン中に溶解させる：溶液を脱気し、Ｎ２で飽和させる。２．３６ｍｌ（２．３６ミリモル）の１Ｍ  トリ-tert-ブチルホスフィン溶液と、０．２７ｇ（１．１８ミリモル）の酢酸パラジウム（ＩＩ）を次いで添加する。１１．６ｇのナトリウムtert-ブトキシド（１０９ミリモル）をその後、添加する。反応混合物を保護雰囲気下で３時間、沸騰させて加熱する。その後、混合物をトルエンと水との間で分画し、有機相を水で３度洗浄し、Ｎａ２ＳＯ４により乾燥させ、ロータリーエバポレーター中で蒸発させる。粗生成物をシリカゲルを通してトルエンと共に濾過した後、残された残留物をヘプタン／トルエンから再結晶化させる。収率は２７ｇ（理論値の９０％）である。
【０１９５】
以下の化合物を同様に調製する：
【化５１】
2020125295.tif 000094
【０１９６】
7-(ビフェニル-4-イルビフェニル-2-イルアミノ)-9,9-ジフェニル-9H-フルオレン-4-オル
以下の化合物を、7-ジベンゾフラン-4-イル-9,9-ジフェニル-9H-フルオレン-4-オルと同様に調製する：
【化５２】
2020125295.tif 000095
【０１９７】
N＊2＊,N＊5＊,N＊5＊-トリスビフェニル-4-イル-N＊2＊-ビフェニル-2-イル-9,9-ジフェニル-9H-フルオレン-2,5-ジアミン（８−１）
化合物（８−１）を、ビスビフェニル-4-イル-(7-ジベンゾフラン-4-イル-9,9-ジフェニル-9H-フルオレン-4-イル)アミン（化合物（７−１））と同様に調製する：
【化５３】
2020125295.tif 000096
【０１９８】
例９
化合物ビスビフェニル-4-イル-(4-ジベンゾフラン-4-イル-9,9-ジフェニル-9H-フルオレン-1-イル)アミン（９−１）と化合物（９−２）と（９−３）の合成
【化５４】
2020125295.tif 000097
【０１９９】
２４．４ｇ（３７ミリモル）の1-(ビスビフェニル-4-イルアミノ)-9,9-ジフェニル-9H-フルオレン-4-オルを、加熱により乾燥させたフラスコ中で、２１０ｍｌの無水ＴＨＦ中に溶解させる。溶液をＮ２で飽和させる。透明な溶液を５℃まで冷却し、１５．５ｍｌ（１１２ミリモル）のトリエチルアミンと、１００ｍｇの4-ジメチルアミノピリジンと、６．４５ｍｌのトリフルオロメタンスルホン酸無水物を次いで添加する。反応混合物を室温までゆっくりと温める。反応混合物をその後、ヘプタンで希釈し、ロータリーエバポレーター中で蒸発させ、水で分画し、有機相を水で３度洗浄し、Ｎａ２ＳＯ４により乾燥させ、ロータリーエバポレーター中で蒸発させる。粗生成物をシリカゲルを通してヘプタン／酢酸エチル（１：１）と共に濾過すると、２６．７ｇ（理論値の９１％）を得る。
【０２００】
１７．２ｇ（２２ミリモル）の1-(ビスビフェニル-4-イルアミノ)-9,9-ジフェニル-9H-フルオレン-4-オルと、６．９ｇ（３３ミリモル）の4-ビベンゾフランボロン酸と、９．０ｇのメタホウ酸ナトリウム八水和物（３２．９ミリモル）と、０．０３ｍｌの水酸化ヒドラジウム（０．６５７ミリモル）とを２００ｍｌのＴＨＦ中に懸濁させる。０．３ｇ（０．４４ミリモル）のビス-(トリフェニルホスフィン)パラジウムジクロリドをこの懸濁液に添加し、反応混合物を１８時間、７０℃で加熱する。冷却後、混合物を酢酸エチルと水との間で分画し、有機相を水で３度洗浄し、Ｎａ２ＳＯ４により乾燥させ、その後、蒸発乾固させる。粗生成物をシリカゲルを通してトルエンと共に濾過した後、残された残留物をヘプタン／トルエンから再結晶化させ、その後、昇華させる。収率は１２ｇ（理論値の７０％）である。
【０２０１】
以下の化合物を同様に調製する：
【化５５】
2020125295.tif 000098
【０２０２】
例１０
化合物の特性決定
本発明によるＯＬＥＤと先行技術にしたがうＯＬＥＤが、WO 04/058911にしたがう一般的プロセスにより製造されるが、ここに記載される状況（層の厚さの変化、材料）に適合される。
【０２０３】
種々のＯＬＥＤのデータが、以下の例Ｖ１〜Ｖ１３およびＥ１〜Ｅ４３で示される（表１、３および２、４参照）。使用する基板は、厚さ５０ｎｍの構造化されたＩＴＯ（インジウム錫酸化物）で被覆されたガラス板である。ＯＬＥＤは、基本的に、次の層構造を有する：基板／随意に正孔注入層（ＨＩＬ１）／正孔輸送層（ＨＴＬ）／正孔注入層（ＨＩＬ２）／電子ブロック層（ＥＢＬ）／発光層（ＥＭＬ）／電子輸送層（ＥＴＬ）／随意に電子注入層（ＥＩＬ）および最後にカソード。カソードは、１００ｎｍ厚のアルミニウム層により形成される。ＯＬＥＤの正確な構造は、表１と３に示されている。ＯＬＥＤの製造に必要とされる材料については上述した。
【０２０４】
すべての材料は、真空室において、熱気相堆積により適用される。ここで、発光層は、常に、少なくとも一つのマトリックス材料（ホスト材料）と、共蒸発により一定の体積割合で１種または複数種のマトリックス材料と予備混合される発光ドーパント（エミッター）とから成る。ここで、Ｈ１：ＳＥＢ１（９５％：５％）等の表現は、材料Ｈ１が９５体積％の割合で層中に存在し、ＳＥＢ１が５体積％の割合で層中に在在することを意味する。同様に、電子輸送層は、また、二種の材料の混合物から成ってもよい。
【０２０５】
ＯＬＥＤは、標準方法により特性決定される。この目的のために、エレクトロルミネセンススペクトル、ランベルト発光特性を仮定して、電流/電圧/輝度特性線（ＩＵＬ特性線）から計算した、輝度の関数としての電流効率（ｃｄ／Ａで測定）、パワー効率（Ｉｍ／Ｗで測定）、外部量子効率（ＥＱＥ、パーセントで測定）ならびに寿命が測定される。エレクトロルミネセンススペクトルは、輝度１０００ｃｄ／ｍ２で測定され、ＣＩＥ１９３１ｘおよびｙ色座標はそこから計算される。表現「１０００ｃｄ／ｍ２におけるＥＱＥ」は、駆動輝度１０００ｃｄ／ｍ２での外部量子効率を示す。「６０００ｃｄ／ｍ２におけるＬＴ８０」は、ＯＬＥＤが、輝度６０００ｃｄ／ｍ２から、初期輝度の８０％、すなわち、４８００ｃｄ／ｍ２に低下するまでの寿命である。種々のＯＬＥＤについてのデータが、表２と４に要約されている。
【０２０６】
ＯＬＥＤでの正孔輸送材料としての本発明による化合物の使用
特に、本発明による化合物は、ＯＬＥＤ中で、ＨＩＬ、ＨＴＬまたはＥＢＬとして、適している。それらは、単層でのみならず、ＨＩＬ、ＨＴＬ、ＥＢＬとしての混合成分として、またはＥＭＬ内で適している。
【０２０７】
ＮＰＢ参照成分（Ｖ１、Ｖ８）と比べると、本発明による化合物を含む試料は、一重項青色と三重項緑色との両者において、より高い効率に加えて、非常に改善された寿命をも示す。
【０２０８】
参照材料ＨＴＭＶ１（Ｖ２、Ｖ９）と比べると、本発明（Ｅ１、Ｅ７）による化合物（１−１）は、青色および緑色において、非常に良好な寿命を有する。
【０２０９】
参照材料ＨＴＭＶ２−ＨＴＭＶ６（Ｖ３−Ｖ７、Ｖ９−Ｖ１３）と比べると、本発明による材料（１−１）、（１−４）、（１−７）、（５−１）、（４−１）、（１−１２）、（１−１３）、（１−１４）、（１−１５）、（１−３）、（６−３）、（６−２）、（６−１）、（６−４）、（６−５）、（８−１）、（７−１）、（７−２）、（９−２）、（２−７）、（２−８）、（２−９）、（２−１０）、（１−１７）は、青色および／または緑色において、より良好な寿命を示す。
【０２１０】
蛍光および燐光ＯＬＥＤでの正孔輸送材料としての本発明による化合物の使用
特に、本発明による化合物は、ＯＬＥＤ中で、ＨＩＬ、ＨＴＬまたはＥＢＬとして、適している。それらは、単層でのみならず、ＨＩＬ、ＨＴＬ、ＥＢＬとしての混合成分として、またはＥＭＬ内で適している。
【０２１１】
ＮＰＢ参照成分（Ｖ１）と比べると、本発明による化合物を含む全ての試料は、一重項青色と三重項緑色との両者において、より高い効率と、非常に改善された寿命との両者をも示す。
【表１−１】
2020125295.tif 000099
【表１−２】
2020125295.tif 000100
【表２−１】
2020125295.tif 000101
【表２−２】
2020125295.tif 000102
【表３−１】
2020125295.tif 000103
【表３−２】
2020125295.tif 000104
【表４】
2020125295.tif 000105
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
一般式（１）の化合物；
【化１】
2020125295.tif 000113
以下が、使用する記号と添え字に適用される：
Ｒ１は、出現毎に同一であるか異なり、Ｈ、Ｄ、Ｆ、Ｃｌ、Ｂｒ、Ｉ、Ｃ（=Ｏ）Ｒ４、ＣＮ、Ｓｉ（Ｒ４）３、ＮＯ２、Ｐ（=Ｏ）（Ｒ４）２、Ｓ（=Ｏ）Ｒ４、Ｓ（=Ｏ）２Ｒ４、１〜２０個のＣ原子を有する直鎖アルキル、アルコキシもしくはチオアルキル基、３〜２０個のＣ原子を有する分岐あるいは環状アルキル、アルコキシもしくはチオアルキル基、２〜２０個のＣ原子を有するアルケニルもしくはアルキニル基（上記言及した基は、夫々１以上の基Ｒ４により置換されてよく、上記言及した基中の１以上のＣＨ２基は、-Ｒ４Ｃ=ＣＲ４-、-Ｃ≡Ｃ-、Ｓｉ（Ｒ４）２、Ｃ=Ｏ、Ｃ=Ｓ、Ｃ=ＮＲ４、-Ｃ（=Ｏ）Ｏ-、-Ｃ（=Ｏ）ＮＲ４-、Ｐ（=Ｏ）（Ｒ４）、-Ｏ-、-Ｓ-、ＳＯもしくはＳＯ２で置き代えられてよく、ここで、上記言及した基中の１以上のＨ原子は、Ｄ、Ｆ、Ｃｌ、Ｂｒ、Ｉ、ＣＮもしくはＮＯ２で置き代えられてよい。）または、各場合に１以上の基Ｒ４により置換されてよい６〜３０個の芳香族環原子を有する芳香族もしくは複素環式芳香族環構造、または、１以上の基Ｒ４により置換されてよい５〜６０個の芳香族環原子を有するアリールオキシ基、または、各場合に１以上の基Ｒ４により置換されてよい５〜６０個の芳香族環原子を有するアラルキル基であり；ここで、２個の基Ｒ１は、たがいに結合してよくかつ環を形成し、その結果、フルオレンの9位でスピロ化合物を形成してよいが、ここで、スピロビフルオレンは除外され；
Ｒ２、Ｒ３は、出現毎に同一であるか異なり、Ｈ、Ｄ、Ｆ、Ｃｌ、Ｂｒ、Ｉ、Ｃ（=Ｏ）Ｒ４、ＣＮ、Ｓｉ（Ｒ４）３、ＮＯ２、Ｐ（=Ｏ）（Ｒ４）２、Ｓ（=Ｏ）Ｒ４、Ｓ（=Ｏ）２Ｒ４、Ｎ（Ｒ４）２、１〜２０個のＣ原子を有する直鎖アルキル、アルコキシもしくはチオアルキル基、３〜２０個のＣ原子を有する分岐あるいは環状アルキル、アルコキシもしくはチオアルキル基、２〜２０個のＣ原子を有するアルケニルもしくはアルキニル基（上記言及した基は、夫々１以上の基Ｒ４により置換されてよく、上記言及した基中の１以上のＣＨ２基は、-Ｒ４Ｃ=ＣＲ４-、-Ｃ≡Ｃ-、Ｓｉ（Ｒ４）２、Ｃ=Ｏ、Ｃ=Ｓ、Ｃ=ＮＲ４、-Ｃ（=Ｏ）Ｏ-、-Ｃ（=Ｏ）ＮＲ４-、Ｐ（=Ｏ）（Ｒ４）、-Ｏ-、-Ｓ-、ＳＯもしくはＳＯ２で置き代えられてよく、ここで、上記言及した基中の１以上のＨ原子は、Ｄ、Ｆ、Ｃｌ、Ｂｒ、Ｉ、ＣＮもしくはＮＯ２で置き代えられてよい。）または、各場合に、１以上の基Ｒ４により置換されてよい６〜３０個の芳香族環原子を有する芳香族もしくは複素環式芳香族環構造、または、１以上の基Ｒ４により置換されてよい５〜６０個の芳香族環原子を有するアリールオキシ基、または、各場合に１以上の基Ｒ４により置換されてよい５〜６０個の芳香族環原子を有するアラルキル基であり；ここで、２個以上の基Ｒ２または２個以上の基Ｒ３は、たがいに結合してよくかつ環を形成してよく；
Ｒ４は、出現毎に同一であるか異なり、Ｈ、Ｄ、Ｆ、Ｃｌ、Ｂｒ、Ｉ、Ｃ（=Ｏ）Ｒ５、ＣＮ、Ｓｉ（Ｒ５）３、ＮＯ２、Ｐ（=Ｏ）（Ｒ５）２、Ｓ（=Ｏ）Ｒ５、Ｓ（=Ｏ）２Ｒ５、Ｎ（Ｒ５）２、１〜２０個のＣ原子を有する直鎖アルキル、アルコキシもしくはチオアルキル基、３〜２０個のＣ原子を有する分岐あるいは環状アルキル、アルコキシもしくはチオアルキル基、２〜２０個のＣ原子を有するアルケニルもしくはアルキニル基（上記言及した基は、夫々１以上の基Ｒ５により置換されてよく、上記言及した基中の１以上のＣＨ２基は、-Ｒ５Ｃ=ＣＲ５-、-Ｃ≡Ｃ-、Ｓｉ（Ｒ５）２、Ｃ=Ｏ、Ｃ=Ｓ、Ｃ=ＮＲ５、-Ｃ（=Ｏ）Ｏ-、-Ｃ（=Ｏ）ＮＲ５-、Ｐ（=Ｏ）（Ｒ５）、-Ｏ-、-Ｓ-、ＳＯもしくはＳＯ２で置き代えられてよく、ここで、上記言及した基中の１以上のＨ原子は、Ｄ、Ｆ、Ｃｌ、Ｂｒ、Ｉ、ＣＮもしくはＮＯ２で置き代えられてよい。）または、各場合に、１以上の基Ｒ５により置換されてよい５〜３０個の芳香族環原子を有する芳香族もしくは複素環式芳香族環構造または、１以上の基Ｒ５により置換されてよい５〜３０個の芳香族環原子を有するアリールオキシもしくはヘテロアリールオキシ基であり；
Ｒ５は、Ｈ、Ｄ、Ｆ、１〜２０個のＣ原子を有する脂肪族炭化水素基、５〜３０個のＣ原子を有する芳香族もしくは複素環式芳香族環構造であって、さらに、１以上のＨ原子は、ＤもしくはＦで置き代えられてよく；ここで、２個以上の隣接する置換基Ｒ５は、たがいにモノもしくはポリ環式の脂肪族環構造を互いに形成してよく；
ｒは０であり、ｐは０であり、ｑは、１であり；
ＺａおよびＺｃは、Ｒ３であり；
Ｚｂは、以下であり；
【化２】
2020125295.tif 000114
Ｂ’は、それぞれ、１以上の基Ｒ４により置換されてよい６〜３０個の環原子を有するアリール基または５〜３０個の環原子を有する単環式あるいは二環式のヘテロアリール基であり；
Ａｒ１、Ａｒ２は、出現毎に同一であるか異なり、１０〜６０個の芳香族環原子を有する芳香族もしくは複素環式芳香族基であり、同一であるか互いに異なる１以上の基Ｒ６により置換されてよく、ここで、二個の基Ａｒ１またはＡｒ２は、それぞれ少なくとも二個以上の芳香族もしくは複素環式芳香族環を含み、
Ａｒ１中もしくはＡｒ２中の二個の芳香族もしくは複素環式芳香族環は、縮合してよく；
および、Ａｒ１中の芳香族もしくは複素環式芳香族環の二個は、二価の基-Ｏ-、-Ｓ-もしくは-Ｓｉ（Ｒ６）２-によりブリッッジされてよく、または、Ａｒ２中の芳香族もしくは複素環式芳香族環の二個は、二価の基-Ｏ-、-Ｓ-もしくは-Ｓｉ（Ｒ６）２-によりブリッジされてよく、
および、ここで、Ａｒ１からの芳香族もしくは複素環式芳香族環は、二価基-Ｏ-、-Ｓ-もしくは-Ｓｉ（Ｒ６）２-、-ＮＲ６２-もしくは-Ｃ（Ｒ６）２-により、Ａｒ２からの芳香族もしくは複素環式芳香族環にブリッジしてよく；
Ｒ６は、出現毎に同一であるか異なり、Ｈ、Ｄ、Ｆ、Ｃｌ、Ｂｒ、Ｉ、Ｃ（=Ｏ）Ｒ５、ＣＮ、Ｓｉ（Ｒ５）３、ＮＯ２、Ｐ（=Ｏ）（Ｒ５）２、Ｓ（=Ｏ）Ｒ５、Ｓ（=Ｏ）２Ｒ５、１〜２０個のＣ原子を有する直鎖アルキル、アルコキシもしくはチオアルキル基、３〜２０個のＣ原子を有する分岐あるいは環状アルキル、アルコキシもしくはチオアルキル基、２〜２０個のＣ原子を有するアルケニルもしくはアルキニル基（上記言及した基は、夫々１以上の基Ｒ５により置換されてよく、上記言及した基中の１以上のＣＨ２基は、-Ｒ５Ｃ=ＣＲ５-、-Ｃ≡Ｃ-、Ｓｉ（Ｒ５）２、Ｃ=Ｏ、Ｃ=Ｓ、Ｃ=ＮＲ５、-Ｃ（=Ｏ）Ｏ-、-Ｃ（=Ｏ）ＮＲ５-、Ｐ（=Ｏ）（Ｒ５）、-Ｏ-、-Ｓ-、ＳＯもしくはＳＯ２で置き代えられてよく、ここで、上記言及した基中の１以上のＨ原子は、Ｄ、Ｆ、Ｃｌ、Ｂｒ、Ｉ、ＣＮもしくはＮＯ２で置き代えられてよい。）または、各場合に、１以上の基Ｒ５により置換されてよい５〜３０個の芳香族環原子を有する芳香族もしくは複素環式芳香族環構造、または、１以上の基Ｒ５により置換されてよい５〜３０個の芳香族環原子を有するアリールオキシもしくはヘテロアリールオキシ基であり；
ただし、置換／非置換カルバゾール構造を有する一般式（１）の化合物、さらなる置換／非置換フルオレン構造を有する一般式（１）の化合物および１０個を超える環原子を有するさらなる縮合芳香族もしくは複素環式芳香族環構造を有する含む一般式（１）の化合物は、除外される。
【請求項２】
一般式（５）を有することを特徴とする、請求項１記載の化合物：
【化３】
2020125295.tif 000115
式中、請求項１からの定義が、使用される記号に適用される。
【請求項３】
二個の基Ｒ１は、同一であることを特徴とする、請求項１または２記載の化合物。
【請求項４】
Ｂ’は、単結合、または、１以上の基Ｒ４により置換されてよい、フェニレン、ビフェニレン、テルフェニレン、ナフチレン、ピリジニレン、ピリミジニレン、ピラジニレン、ピリダジニレン、トリアジニレン、ジベンゾフラニレンもしくはジベンゾチオフェニレン基であることを特徴とする、請求項１〜３何れか１項記載の化合物。
【請求項５】
Ｂ’は、単結合、または、１以上の基Ｒ４により置換されてよい、フェニレン、ビフェニレン、テルフェニレン、ナフチレン、ジベンゾフラニレンもしくはジベンゾチオフェニレン基であることを特徴とする、請求項１〜４何れか１項記載の化合物。
【請求項６】
Ｂ’は、単結合であることを特徴とする、請求項１〜５何れか１項記載の化合物。
【請求項７】
Ａｒ１およびＡｒ２は、出現毎に同一であるか異なり、フェニル-ピリジル、フェニル-ナフチル、ビフェニル、テルフェニルもしくはクアテルフェニルから選ばれ、同一であるか互いに異なる１以上の基Ｒ６により置換されてよく、Ａｒ１中の芳香族もしくは複素環式芳香族環の二個は、二価の基-Ｏ-、-Ｓ-もしくは-Ｓｉ（Ｒ６）２-によりブリッッジされてよく、Ａｒ２中の芳香族もしくは複素環式芳香族環の二個は、二価の基、-Ｏ-、-Ｓ-もしくは-Ｓｉ（Ｒ６）２-によりブリッッジされてよく、ここで、Ａｒ１からの芳香族もしくは複素環式芳香族環は、二価の基-Ｏ-、-Ｓ-、-Ｓｉ（Ｒ６）２-、ＮＲ６もしくは-Ｃ（Ｒ６）２によりＡｒ２からの芳香族もしくは複素環式芳香族環にブリッジしてよいことを特徴とする、請求項１〜６何れか１項記載の化合物。
【請求項８】
Ａｒ１およびＡｒ２は、出現毎に同一であるか異なり、式（３７）〜（１１６）から選ばれ、Ａｒ１およびＡｒ２は、１以上の基Ｒ６により置換されてよいことを特徴とする、請求項１〜７何れか１項記載の化合物。
【化４−１】
2020125295.tif 000116
【化４−２】
2020125295.tif 000117
【化４−３】
2020125295.tif 000118
【化４−４】
2020125295.tif 000119
【化４−５】
2020125295.tif 000120
【化４−６】
2020125295.tif 000121
【化４−７】
2020125295.tif 000122
【請求項９】
モノアミン化合物であることを特徴とする、請求項１〜８何れか１項記載の化合物。
【請求項１０】
脱離基を含むフルオレン誘導体をＡｒ２-ＮＨ-Ａｒ１と反応させる一段階ブッフバルトカップリングによる、請求項１〜９何れか１項記載の化合物の製造方法。
【請求項１１】
脱離基を含むフルオレン誘導体を（１）Ａｒ２-ＮＨ２および（２）ＮＨ２-Ａｒ１１と反応させる二段階ブッフバルトカップリングによる、請求項１〜９何れか１項記載の化合物の製造方法。
【請求項１２】
以下の工程を含む、請求項１１記載の方法：
ａ）ベンゾクロメン-6-オン上への有機金属化合物の付加、および引き続きｂ）酸触媒環化による4-ヒドロキシフルオレン誘導体の取得、および引き続きｃ）フルオレンの3-位のヒドロキ基の脱離基への変換、および引き続き
ｄ）フルオレンの所望の化合物への変換。
【請求項１３】
請求項１〜９何れか１項記載の一以上の化合物と蛍光エミッター、燐光エミッター、ホスト材料、マトリックス材料、電子輸送材料、電子注入材料、正孔伝導材料、正孔注入材料、電子ブロック材料および正孔ブロック材料より成る群から選ばれる少なくとも一つのさらなる有機機能性材料とを含む組成物。
【請求項１４】
請求項１〜９何れか１項記載の少なくとも一つの化合物または請求項１３記載の少なくとも一つの組成物と少なくとも一つの溶媒を含む調合物。
【請求項１５】
請求項１〜９何れか１項記載の少なくとも一つの化合物または請求項１３記載の少なくとも一つの組成物を含む電子素子。
【請求項１６】
有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査器、有機光受容器、有機電場消光素子（Ｏ-ＦＱＤ）、発光電子化学電池（ＬＥＣ）、有機レーザーダイオード（Ｏ-ｌａｓｅｒ）および有機エレクトロルミネッセンス素子（ＯＬＥＤ）から選ばれることを特徴とする、請求項１５記載の電子素子。
【請求項１７】
有機エレクトロルミッセンス素子から選ばれ、請求項１〜９何れか１項記載の化合物または請求項１３記載の組成物が、一以上の以下の機能で使用されることを特徴とする、請求項１５または１６記載の電子素子；
-正孔輸送層または正孔注入層中で正孔輸送材料として、
-発光層中でのマトリックス材料として
-電子ブロック材料として
-励起子電子ブロック材料として。
【請求項１８】
有機エレクトロルミッセンス素子が有機発光ダイオード（ＯＬＥＤ）から選ばれる請求項１７記載の電子素子；
【外国語明細書】
2020125295000001.pdf